(57)【要約】本明細書では、ポリマーマトリックスおよびポリマーマトリックスの少なくとも一部と混合した活性液体を含有する組成物および物品について記載する。本明細書では、該組成物および物品の製造および使用方法についても記載する。【特許請求の範囲】
【請求項１】
第２級アミン末端ポリアミン、カルボニル置換芳香族アミン末端ポリアミドポリアミン、ならびにエポキシ基、イソシアネート基、無水物基、およびアクリレート基からなる群から選択される少なくとも２つの官能基を有する化合物の反応生成物を含むポリマーマトリックス；ならびに
該ポリマーマトリックスの少なくとも一部と混合した活性液体；
を含む、組成物において、
該ポリアミンおよび該化合物が該活性液体の存在下で反応する、組成物。
【請求項２】
前記第２級アミン末端ポリアミンが第２級アミン末端ポリアミドポリアミンである、請求項１に記載の組成物。
【請求項３】
前記第２級アミン末端ポリアミンが、４，０００〜３０，０００ダルトンの範囲内の分子量を有する非水溶性ポリアミドポリアミンである、請求項１に記載の組成物。
【請求項４】
前記カルボニル置換芳香族アミン末端ポリアミドポリアミンの反応性アミン基が、オルト−アミノ安息香酸またはパラ−アミノ安息香酸の少なくとも１つから誘導されるアミノ基を含む、請求項１に記載の組成物。
【請求項５】
前記化合物が少なくとも２つのイソシアネート官能基を有する化合物である、請求項１に記載の組成物。
【請求項６】
前記活性液体が前記組成物の重量に対して１０重量％〜８５重量％の量で存在する、請求項１に記載の組成物。
【請求項７】
前記活性液体が前記組成物の重量に対して５０重量％〜８５重量％の量で存在する、請求項１に記載の組成物。
【請求項８】
前記活性液体が治療活性液体、栄養活性液体、化粧品活性液体、殺虫活性液体、ランドリーケア活性液体、芳香剤、またはこれらの混合物を含む、請求項１に記載の組成物。
【請求項９】
前記化合物が少なくとも１つの非芳香族イソシアネート化合物を含む、請求項１に記載の組成物。
【請求項１０】
前記組成物がゲルの形態である、請求項１に記載の組成物。
【請求項１１】
前記組成物が粒子の形態であり、水性分散液中に存在する、請求項１に記載の組成物。
【請求項１２】
前記粒子の粒径が１ミクロン〜１００ミクロンである、請求項１１に記載の組成物。
【請求項１３】
前記粒子の粒径が２ミクロン〜１５ミクロンである、請求項１１に記載の組成物。
【請求項１４】
多孔質支持体材料および請求項１に記載の組成物を含む物品。
【請求項１５】
第２級アミン末端ポリアミンおよびカルボニル置換芳香族アミン末端ポリアミドポリアミンを、エポキシ基、イソシアネート基、無水物基、およびアクリレート基からなる群から選択される少なくとも２つの官能基を有する化合物と、活性液体の存在下で反応させるステップを含む、組成物の調製方法。
【請求項１６】
前記第２級アミン末端ポリアミンが室温で液体である、請求項１５に記載の方法。
【請求項１７】
前記第２級アミン末端ポリアミンが１０〜１００ｍｅｑ  ＫＯＨ／ｇのアミン価を有する、請求項１５に記載の方法。
【請求項１８】
前記第２級アミン末端ポリアミンが１５０℃で５００ｃＰ以下の粘度を有する、請求項１５に記載の方法。
【請求項１９】
前記反応ステップが室温で行われる、請求項１５に記載の方法。
【発明の詳細な説明】
【技術分野】
【０００１】
本明細書では、ポリマーマトリックスと混合した活性液体を含有する組成物および物品、ならびにその製造および使用方法について記載する。
【背景技術】
【０００２】
ポリマーシステム、例えばエポキシシステムの硬化および／または架橋は、非特許文献１（Ｈｅｎｒｙ  ＬｅｅおよびＫｒｉｓ  Ｎｅｖｉｌｌｅによる“Ｈａｎｄｂｏｏｋ  ｏｆ  Ｅｐｏｘｙ  Ｒｅｓｉｎｓ”（ＭｃＧｒａｗ  Ｈｉｌｌ、１９６７年））、非特許文献２（ｔｈｅ  Ｓｏｃｉｅｔｙ  ｏｆ  Ｐｌａｓｔｉｃｓ  Ｉｎｄｕｓｔｒｙ，Ｉｎｃ．による“Ｔｈｅ  Ｅｐｏｘｙ  Ｆｏｒｍｕｌａｔｏｒｓ  Ｍａｎｕａｌ”（１９８４年））、ならびに非特許文献３（ｔｈｅ  Ｅｎｃｙｃｌｏｐｅｄｉａ  ｏｆ  Ｓｃｉｅｎｃｅ  ａｎｄ  Ｔｅｃｈｎｏｌｏｇｙ（Ｋｉｒｋ−Ｏｔｈｍｅｒ、Ｊｏｈｎ  Ｗｉｌｅｙ＆Ｓｏｎｓ、１９９４年））のようなテキストブックおよび工業ハンドブックに記載される。最近まで、こうしたシステムおよびこれらに関連する他のシステムを、芳香剤を有するおよび／または含有するもののような、活性液体を固定化することができる方法で硬化することは、とくにこうしたシステムが操作条件のダイナミックレンジ下での耐久性および性能を要する場合、非常に困難だった。
【０００３】
例えば、特許文献１（ＪＰ０３２５５８８９９Ａ）は固体粉末システムの使用を要するが、特許文献２（特開平７−１４５２９９号公報）はポリアミンおよび／または芳香剤を含有する活性液体の非存在下で架橋された予備形成ウレタン含有エポキシ樹脂の使用を要する。さらに、上記日本国特許文献は、具体的にはエアフレッシュナーのような芳香剤入りの物品についてのみ記載する。こうした物品を製造するというこの狭い目標のため、その中に記載される反応および反応生成物は動的な範囲の性能を有することはできない。また、それらは支持体の非存在下で耐久性のある製品を提供することはできない。従って、いずれかおよび／またはすべてのタイプの活性液体をその中で固定化することができる耐久性マトリックスを含有する動的反応生成物をもたらす制御可能な反応条件の必要性がある。
【０００４】
芳香剤物品、さらにより具体的にはエアフレッシュナーのような組成物は、住宅の部屋、公共建物のエリア（例えば、トイレ）、または自動車の室内の空気中に芳香剤を放出し、そのエリアの空気を占有者にとってより心地よくするための周知のデバイスである。実質的に非水性のゲル、例えば、特許文献３（米国特許第６，１１１，６５５号）および特許文献４（第６，５０３，５７７号）に記載される熱可塑性ポリアミド系生成物ならびに特許文献５（米国特許第５，７８０，５２７号）および特許文献６（米国特許第６，８４６，４９１号）の熱硬化性ポリ（アミド酸）のみが、液体形態である場合、モールドに容易に充填することができ、よって支持手段を使用することなく視覚的に魅力的な固体形状に製造することができる、均質、透明な固体である。しかしながら、熱可塑性ゲルの調製中、成分は混合物のゲル化温度より高い温度まで加熱しなければならず、これは芳香剤、殺虫剤、または界面活性剤のような揮発性および時には温度感受性の活性液体に有害なプロセスである。保存または使用中、これらのゲルは、非魅力的に曇り得るので、低温に曝露してはならない。さらに、これらのゲルは、液体になり、形状を失う、またはそれらの容器から漏れるので、高温に曝露してはならない。これらの欠点は、自動車室内フレッシュナーのような、動的な範囲の温度に必然的に曝露されるエアフレッシュナーにとって深刻である。後者は冬には低温に、および夏には直射日光下に駐車する場合１１０oＦを超える温度に曝露されることが多い。さらに、熱可塑性ゲルは、こする、落とす、突く、またはぬぐうと容易に変形する柔らかい固体である。よって、これらの従来のゲルは、広範囲の操作パラメータ下で十分に耐久性であり、操作することができる組成物および／または物品をもたらさない。
【０００５】
エアケア物品はさまざまな芳香剤を含有することができる。アルデヒドは一般的な芳香油材料であり、とくにイソシアネート−ポリアミン硬化システムをベースとするポリマーマトリックスについて、第１級アミンと反応し、ポリマーマトリックス硬化時間に影響し得る。アルデヒドが遊離第１級アミン基を消費するため組成物が所望の物品を形成することができないことは一般的ではある。
2013543049.tif 000002
この欠点は芳香剤を選択する消費者の選択肢を顕著に制限し、製品製造を非常に困難にする。
【先行技術文献】
【特許文献】
【０００６】
【特許文献１】ＪＰ０３２５５８８９９Ａ
【特許文献２】特開平７−１４５２９９号公報
【特許文献３】米国特許第６，１１１，６５５号明細書
【特許文献４】米国特許第６，５０３，５７７号明細書
【特許文献５】米国特許第５，７８０，５２７号明細書
【特許文献６】米国特許第６，８４６，４９１号明細書
【非特許文献】
【０００７】
【非特許文献１】Ｈｅｎｒｙ  ＬｅｅおよびＫｒｉｓ  Ｎｅｖｉｌｌｅ、 “Ｈａｎｄｂｏｏｋ  ｏｆ  Ｅｐｏｘｙ  Ｒｅｓｉｎｓ”（ＭｃＧｒａｗ  Ｈｉｌｌ、１９６７年）
【非特許文献２】“Ｔｈｅ  Ｅｐｏｘｙ  Ｆｏｒｍｕｌａｔｏｒｓ  Ｍａｎｕａｌ”（１９８４年）、ｔｈｅ  Ｓｏｃｉｅｔｙ  ｏｆ  Ｐｌａｓｔｉｃｓ  Ｉｎｄｕｓｔｒｙ，Ｉｎｃ．
【非特許文献３】ｔｈｅ  Ｅｎｃｙｃｌｏｐｅｄｉａ  ｏｆ  Ｓｃｉｅｎｃｅ  ａｎｄ  Ｔｅｃｈｎｏｌｏｇｙ（Ｋｉｒｋ−Ｏｔｈｍｅｒ、Ｊｏｈｎ  Ｗｉｌｅｙ＆Ｓｏｎｓ、１９９４年）
【発明の概要】
【０００８】
本明細書では、ポリマーマトリックスと混合した活性液体を含有する組成物および物品ならびにその製造および使用方法について記載する。組成物は、ポリアミンおよび少なくとも２つの官能基を有する化合物の反応生成物を含むポリマーマトリックスならびにポリマーマトリックスの少なくとも一部と混合した活性液体を含む。官能基はエポキシ基、イソシアネート基、無水物基、およびアクリレート基からなる群から選択される。ポリアミンおよび化合物は活性液体の存在下で反応する。いくつかの例では、ポリアミンはポリアミドポリアミンおよび／または第２級アミン末端ポリアミンである。ポリアミンの反応性アミン基は、オルト−アミノ安息香酸またはパラ−アミノ安息香酸の少なくとも１つから誘導されるアミノ基を含むことができる。いくつかの実施形態では、ポリアミンは、４，０００〜３０，０００ダルトンの範囲内の分子量を有する非水溶性ポリアミドポリアミンである。
【０００９】
いくつかの例では、活性液体は、組成物の重量に対して１０重量％〜８５重量％（例えば、組成物の重量に対して５０重量％〜８５重量％）の量で存在する。活性液体は、例えば、治療活性液体、栄養活性液体、化粧品活性液体、殺虫活性液体、ランドリーケア活性液体、芳香剤、またはこれらの混合物を含むことができる。いくつかの例では、化合物は少なくとも１つの非芳香族イソシアネート化合物を含む。
【００１０】
本明細書に記載する組成物はゲルの形態であり得る。他の例では、組成物は粒子の形態であり得、水性分散液中に存在し得る。粒径は、例えば、１ミクロン〜１００ミクロン（例えば、２ミクロン〜１５ミクロン）であり得る。本明細書では、多孔質支持体材料および本明細書に記載する組成物を含む物品についても記載する。
【００１１】
本明細書では、組成物の調製方法も提供する。その方法は、ポリアミンを、エポキシ基、イソシアネート基、無水物基、およびアクリレート基からなる群から選択される、少なくとも２つの官能基を有する化合物と、活性液体の存在下で反応させるステップを含むことができる。いくつかの例では、ポリアミンは室温で液体である。いくつかの例では、ポリアミンは１０ｍｅｑ  ＫＯＨ／ｇ〜１００ｍｅｑ  ＫＯＨ／ｇのアミン価を有する。ポリアミンは１５０℃で５００ｃＰ以下の粘度を有し得る。いくつかの例では、反応ステップは室温で行われる。
【００１２】
１つ以上の実施形態の詳細について以下に記載する。他の特徴、目的、および利点は明細書および特許請求の範囲から明らかとなるだろう。
【発明を実施するための形態】
【００１３】
本明細書では、活性液体混合ポリマーマトリックスを含有する組成物および／または物品ならびにそれらの調製および使用方法について記載する。ポリマーマトリックスは、マトリックス内に混合した活性液体を含む熱硬化性（すなわち、架橋）ポリマーマトリックスであり得る。いくつかの実施形態では、活性液体はマトリックス内に均一に（すなわち、均質に）混合する。本明細書に記載するポリマーマトリックスは広範囲の条件にかけて耐久性および安定性である。
【００１４】
ポリマーマトリックスは、ポリアミンならびにエポキシ基、イソシアネート基、無水物基、およびアクリレート基からなる群から選択される少なくとも２つの官能基を有する化合物の反応生成物である。ポリアミンは、ポリアミドポリアミン（ＰＡＰＡ）および／または第２級アミン末端ポリアミン（ＳＡＴＰＡ）を含むことができる。反応は活性液体の存在下で行われる。少量の水を活性液体の一部として混合することができる。いくつかの例では、組成物をその後、粒子分散液状の水相中に分散させることができる。
【００１５】
エポキシ基、イソシアネート基、無水物基、およびアクリレート基からなる群から選択される少なくとも２つの官能基を有する化合物は、例えば、架橋剤であり得る。いくつかの例では、架橋剤はエポキシ架橋剤（すなわち、エポキシ基を含む少なくとも２つの官能基を有する化合物）である。エポキシ架橋剤はいずれかのエポキシであり得る。いくつかの例では、エポキシ架橋剤は液体の形態である。本明細書に記載する組成物において用いることができる液体エポキシ樹脂の例としては、Ｒｅｓｏｌｕｔｉｏｎ  Ｐｅｒｆｏｒｍａｎｃｅ  Ｐｒｏｄｕｃｔｓ（テキサス州ヒューストン）からＥＰＯＮ８２８およびＥＰＯＮ８６２０として市販される、ビスフェノールＡおよびＦのジグリシジルエーテル；ＣＶＣ  Ｓｐｅｃｉａｌｔｙ  Ｃｈｅｍｉｃａｌｓ（ニュージャージー州ムーアタウン）からＥＰＡＬＬＯＹ５０００およびＥＰＡＬＬＯＹ５００１として市販される、ビスフェノールＡの水素化グリシジルエーテル；ならびにＲｅｓｏｌｕｔｉｏｎ  Ｐｅｒｆｏｒｍａｎｃｅ  ＰｒｏｄｕｃｔｓからＨＥＬＯＸＹ  Ｍｏｄｉｆｉｅｒ製品ラインで市販される、ブタンジオール、シクロヘキサンジメタノール、ネオペンチルグリコール、ダイマー酸、およびトリメチロールプロパンのジグリシジルエーテルが挙げられる。本明細書に記載するエポキシ含有化合物のさらなる例は、Ｈｅｎｒｙ  ＬｅｅおよびＫｒｉｓ  Ｎｅｖｉｌｌｅによる“Ｈａｎｄｂｏｏｋ  ｏｆ  Ｅｐｏｘｙ  Ｒｅｓｉｎｓ”（ＭｃＧｒａｗ  Ｈｉｌｌ、１９６７年）、ｔｈｅ  Ｓｏｃｉｅｔｙ  ｏｆ  Ｐｌａｓｔｉｃｓ  Ｉｎｄｕｓｔｒｙ，Ｉｎｃ．による“Ｔｈｅ  Ｅｐｏｘｙ  Ｆｏｒｍｕｌａｔｏｒｓ  Ｍａｎｕａｌ”（１９８４年）、ならびにｔｈｅ  Ｅｎｃｙｃｌｏｐｅｄｉａ  ｏｆ  Ｓｃｉｅｎｃｅ  ａｎｄ  Ｔｅｃｈｎｏｌｏｇｙ（Ｋｉｒｋ−Ｏｔｈｍｅｒ、Ｊｏｈｎ  Ｗｉｌｅｙ＆Ｓｏｎｓ、１９９４年）に見ることができる。上記エポキシ含有化合物は単に代表的にすぎず、多くの追加のエポキシ含有化合物が適用可能である。
【００１６】
いくつかの例では、本明細書に記載する少なくとも２つの官能基を有する化合物は、少なくとも２つの無水物官能基を含む化合物（すなわち、ポリ無水物）であり得る。いくつかの例では、ポリ無水物は液体の形態である。例えば、無水物は適切な担体液体中に溶解した固体ポリマーであり得る。いくつかの例では、ポリ無水物はマレイン酸変性ポリオレフィンゴムではない。無水物のポリマーの例としては、例えば、マレイン酸変性ゴム以外のマレイン酸変性オレフィンポリマー（例えば、ポリブタジエンまたはポリ（イソブチレン））、オレフィン−マレイン酸無水物コポリマー、およびα−オレフィン−マレイン酸無水物交互コポリマーが挙げられる。適切な無水物官能性ポリマーの具体例としては、ＮＯＶＡ  Ｃｈｅｍｉｃａｌｓ（ペンシルベニア州ムーンタウンシップ）から市販される、ＤＹＬＡＲＫ２３２およびＤＹＬＡＲＫ３３２のようなスチレン−マレイン酸無水物コポリマー、ならびにＣｈｅｖｒｏｎ  Ｃｏｒｐｏｒａｔｉｏｎ（カリフォルニア州サンラモン）から市販される、ポリ（１−オクタデセン−ａｌｔ−マレイン酸無水物）が挙げられる。これらの無水物含有ポリマーは代表的であり、多くの追加の無水物含有ポリマーが適用可能である。
【００１７】
いくつかの例では、本明細書に記載する少なくとも２つの官能基を有する化合物は、少なくとも２つのイソシアネート官能基を含む化合物（すなわち、ポリイソシアネート）であり得る。いくつかの例では、ポリイソシアネートは液体の形態である。いくつかの例では、化合物は少なくとも１つの非芳香族イソシアネート化合物を含む。イソシアネート含有化合物の具体例としては、液体ジイソシアネート（例えば、イソホロンジイソシアネートおよびビス（４−イソシアナトシクロへキシル）メタン）のような脂肪族二官能性イソシアネート材料が挙げられる。多官能性イソシアネートは低い揮発性および低減した毒性を有し得る。これらのイソシアネートの例としては、Ｂａｙｅｒ  Ｃｏｒｐｏｒａｔｉｏｎ，Ｉｎｄｕｓｔｒｉａｌ  Ｃｈｅｍｉｃａｌｓ  Ｄｉｖｉｓｉｏｎ（ペンシルベニア州ピッツバーグ）から市販される、ＤＥＳＭＯＤＵＲ  Ｎ−シリーズ脂肪族イソシアヌレート（例えば、ＤＥＳＭＯＤＵＲ  Ｎ−３３００、ＤＥＳＭＯＤＵＲ  Ｎ−３６００、およびＤＥＳＭＯＤＵＲ  Ｎ−３８００）、およびＤＥＳＭＯＤＵＲ  Ｚ−シリーズ（例えば、ＤＥＳＭＯＤＵＲ  Ｚ４４７０）が挙げられる。これらのイソシアネート含有化合物は代表的であり、追加のイソシアネート含有化合物が適用可能である。いくつかの実施形態では、イソシアネート含有化合物の当量は１８０〜５００の範囲内である。
【００１８】
後述するように、特定の官能基は特定のポリアミンと、他の官能基よりも早く反応する。例えば、イソシアネート官能基はアミン官能基と、エポキシ官能基よりも顕著に早く反応し、イソシアネートとの架橋反応に適したポリアミン化合物はエポキシと用いるのに適しているとは限らない。エポキシ官能性化合物との反応のためのポリアミン化合物は、室温（例えば、２５℃）で液体であり得；多くの活性液体に溶解し得、これと相溶性であり得；１００℃で測定される、約１００ｃＰ以下の粘度を有し得；１００〜１２００ｍｅｑ  ＫＯＨ／ｇのアミン価を有し得る。例えば、アミン価は、その間のいずれかおよびすべての範囲および部分範囲を含む、１００、２００、５００、７５０、１０００および１２００ｍｅｑ  ＫＯＨ／ｇであり得る。適切なポリアミンとしては、例えば、１，２−ジアミノシクロヘキサン、イソホロンジアミン、メタ−キシレンジアミン、および１，３−ビス（アミノメチル）シクロヘキサン（１，３−ＢＡＣ）が挙げられる。いくつかの例では、ポリアミンは、２５℃で液体であるポリ（アルキレンオキシ）ポリアミン（すなわち、ポリエーテルアミン）であり得、５０重量％より大きいアミンがポリエーテルから誘導されるようにポリエーテルセグメントを含む。例えば、ポリエーテルは、例えば、Ｈｕｎｔｓｍａｎ  Ｃｏｒｐｏｒａｔｉｏｎ（テキサス州ザウッドランズ）およびＢＡＳＦ  Ｃｏｒｐｏｒａｔｉｏｎ（ニュージャージー州フローハムパーク）より供給される、オリゴマー化エチレンオキシド、プロピレンオキシド、ブチレンオキシド、テトラヒドロフラン、またはこれらの組み合わせであり得る。適切なポリアミンの例としては、例えば、ＪＥＦＦＡＭＩＮＥ  Ｄ−２３０、Ｄ−４００、Ｄ−２０００、Ｔ−５０００、Ｔ−４０３、およびＸＴＪ−５１１が挙げられ、すべてのポリエーテルジアミンはＨｕｎｔｓｍａｎ  Ｃｏｒｐｏｒａｔｉｏｎ（テキサス州ザウッドランズ）から市販される。液体ポリアミンはポリアミド−アミンファミリーから選択することもでき、この例はＡｒｉｚｏｎａ  Ｃｈｅｍｉｃａｌ（フロリダ州ジャクソンビル）から市販されるＵＮＩＲＥＺシリーズのポリアミド−アミン硬化剤である。これらの材料は、接着性を与え、低下した皮膚感度を有することが知られる。いくつかの例では、アミンは、粘度、反応速度および製品性能を最適化するようにブレンドした２つ以上のアミンの混合物であり得る。
【００１９】
いくつかの例では、イソシアネート官能性化合物との反応に適したポリアミン化合物は、繰り返しアミン単位とは異なるアミン基末端を有する繰り返しモノマー単位を含むポリマー骨格を有する材料であり得る。このポリマーポリアミンは５０℃未満の温度で液体、例えば、液体または低融点アミンであり得る。例えば、ポリアミンは通常の室温で液体であり得る。いくつかの例では、アミンは、５０℃以下（例えば、その間のいずれかおよびすべての範囲および部分範囲を含む、４５℃、４０℃、３０℃、２０℃、および１０℃）の融点または軟化点を有する。いくつかの例では、ポリアミンは、１０℃未満の温度で液体および／または粘着性および／または半固体である。
【００２０】
さらに、いくつかの例では、ポリマーポリアミンは多くの活性液体に溶解し、これと相溶性であり；１，０００より大きい数平均分子量を有し；１０〜１００ｍｅｑ  ＫＯＨ／ｇのアミン価を有し；１５０℃で測定される約５００ｃＰ以下の粘度を有する。アミン価は、例えば、その間のいずれかおよびすべての範囲および部分範囲を含む、１０、２５、５０、７５、または１００ｍｅｑ  ＫＯＨ／ｇであり得る。さらに、１５０℃で測定されるポリアミンの粘度は５００ｃＰ以下であり得る。例えば、１５０℃で測定されるポリアミンの粘度は、その間のいずれかおよびすべての範囲および部分範囲を含む、約４５０ｃＰ、３５０ｃＰ、２５０ｃＰ、１５０ｃＰ、および１００ｃＰであり得る。
【００２１】
いくつかの例では、イソシアネート官能性化合物と反応させるためのポリマーポリアミンは、ポリアミドポリアミン（または「ＰＡＰＡ」）であり得る。ポリアミドポリアミンは、さらに後述するように、１つ以上のポリアルキレンオキシポリアミンの１つ以上の脂肪族ポリ酸との反応からもたらされるポリアミドポリエーテルブロックコポリマーであり得る。こうしたエーテル系ポリアミドポリアミンは、ポリ酸またはポリ酸の混合物を化学量論的に過剰なピペラジン、エチレンジアミン、イソホロンジアミン、ヘキサメチレンジアミン、２−メチル−１，５−ペンタンジアミン、等を含む任意の低級ジアミンと混合したポリエーテルポリアミンと反応させることにより生成することができる。ＰＡＰＡの調製に適したポリ酸としては、アジピン酸、アゼライン酸、セバシン酸、ドデカン二酸または他の脂肪族二酸もしくはそのエステル等価物である。こうした二酸および、存在するすべてのアミン等価物の＞５０％と割り出される、もっとも多い量のポリ（アルキレンオキシ）ポリアミンの使用は、得られるポリアミドが、特定の場合水を含む、広範囲の液体において良好な可溶性を有することを確実にする。いくつかの例では、ポリアミドポリアミンは水溶性ではない。ＰＡＰＡのアミン価は、希アルコール性塩酸での滴定により測定され、ｍｇ  ＫＯＨ／ｇ試料として表され、１００未満であり得る。いくつかの例では、ＰＡＰＡのアミン価は８０ｍｇ  ＫＯＨ／ｇ未満または７０ｍｇ  ＫＯＨ／ｇ未満である。
【００２２】
適切なＰＡＰＡの例としては、ダイマー酸としても知られる、重合脂肪酸（例えば、Ａｒｉｚｏｎａ  Ｃｈｅｍｉｃａｌ  Ｃｏｍｐａｎｙより「ＵＮＩＤＹＭＥ」；Ｕｎｉｃｈｅｍａ  Ｃｏｒｐｏｒａｔｉｏｎ（デラウェア州ウィルミントン）より「ＰＲＩＰＯＬ」；およびＣｏｇｎｉｓ  Ｃｏｒｐｏｒａｔｉｏｎ（オハイオ州シンシナティ）より「ＥＭＰＯＬ」の商品名で製造される材料）ならびに、化学量論的に過剰な、例えば、Ｄ−４００、Ｄ−２０００、Ｔ−４０３、およびＸＴＪ−５００を含む、Ｈｕｎｔｓｍａｎ  ＪＥＦＦＡＭＩＮＥポリアミンの群から選択される１つ以上のポリ（アルキレンオキシ）ポリアミンの反応生成物が挙げられる。これらの例では、得られるポリマーポリアミンは室温で液体であり、約５未満の酸価および約１０〜約７０のアミン価を有し、１５０℃で測定される５００ｃＰ未満の粘度を有し得る。いくつかの例では、ＰＡＰＡは室温で液体であり、２未満の酸価および２０〜６０のアミン価を有し、１５０℃で３００ｃＰ未満の粘度を有する。例えば、ポリマーポリアミンは、２９．５重量％のＰＲＩＰＯＬ１００９水素化ダイマー酸、４４．５重量％のＪＥＦＦＡＭＩＮＥ  Ｄ−２０００、２２．５重量％のＪＥＦＦＡＭＩＮＥ（登録商標）Ｄ−４００、および３．５重量％のＪＥＦＦＡＭＩＮＥ  Ｔ−４０３を２１５℃で乾燥窒素を吹き込みながら、酸価が約１．０に低下し、アミン価が約３０〜４０に調節されるまで反応させることにより得ることができる。得られる材料は、例えば、室温で、１３０℃で約１００ｃＰの粘度および約２５，０００ダルトンの重量平均分子量を有する粘性液体であり得る。
【００２３】
マトリックスを形成するための反応速度は、ポリマーポリアミン成分中に存在する末端アミンのタイプによって異なる。もっとも短い硬化時間は、ポリマー鎖が脂肪族第１級または第２級アミン末端を有する化合物の使用からもたらされる。第３級ブチル部分のような嵩高な基での置換によりヒンダードになったアミンはよりゆっくり反応する。もっとも長い硬化時間は、その芳香族環がカルボニル、とくにエステルもしくはアミド基、または他の強力な電子吸引基を有する、特定のタイプの芳香族アミン末端を有するポリマーポリアミンの使用からもたらされる。カルボニル置換芳香族アミンは本明細書に記載する官能基のいずれかとの反応に用いることができると考えられるが、それらは官能基が高反応性イソシアネート基である場合とくに有用である。
【００２４】
いずれかのこうした末端カルボニル置換芳香族アミンを用いることができるが、ポリアミンの非限定的な例としては、パラ−アミノ安息香酸およびオルト−アミノ安息香酸から誘導されるものがある。これらの化合物は、特定の二酸とともに特定のポリアミンとの反応により、本明細書に記載するポリアミドの末端上に適切に組み入れられる。ＰＡＰＡは、例えば、上述の二酸およびエーテルジアミンのいずれかをパラ−アミノ安息香酸および／またはオルト−アミノ安息香酸の存在下で反応させることにより生成されるポリマーを含むことができる。例えば、ＰＡＰＡは、２４．０重量％のＰＲＩＰＯＬ  １００９水素化ダイマー酸、５．０重量％のパラ−アミノ安息香酸、５４．０重量％のＪＥＦＦＡＭＩＮＥ  Ｄ−２０００、１１．５重量％のＪＥＦＦＡＭＩＮＥ  Ｄ−４００、および５．５重量％のＪＥＦＦＡＭＩＮＥ（登録商標）Ｔ４０３を２１５℃で乾燥窒素を吹き込みながら、酸価が約１．０に低下し、アミン価が非電位差滴定により１５、電圧差滴定により３０〜３５に調節されるまで反応させることにより得ることができる。この材料は室温で、１３０℃で約２５０ｃＰの粘度および約１３，０００ダルトンの重量平均分子量を有する粘性液体である。
【００２５】
いくつかの例では、ＰＡＰＡの重量平均分子量（Ｍｗ）および／または数平均分子量（Ｍｎ）は所望と同程度に高くあり得るが、所望のアミン価および粘度により限定され得る。例えば、Ｍｗは３０００〜４０，０００ダルトンの範囲内であり得、３０００、４０００、５０００、６０００、７０００、８０００、９０００、もしくは１０，０００より大きく、および／または４０，０００、３８，０００、３６，０００、３４，０００、３２，０００もしくは３０，０００ダルトン未満であり得る。従って、多分散性はいずれかの値であり得るが、望ましくは１．５より大きく６未満、またはその間のいずれかおよびすべての範囲および部分範囲を含む、２．０〜４．０の範囲内である。
【００２６】
補助二酸および補助ジアミンを等価物に対して５０％未満の量で用い、本明細書に記載するＰＡＰＡを調製することができる。補助二酸は、例えば、アジピン酸および同様の直鎖脂肪族二酸であり得る。補助ジアミンとしては、例えば、エチレンジアミン、ピペラジン、１，２−ジアミノシクロヘキサン、イソホロンジアミン、１，３−ビス（アミノメチル）シクロヘキサン、ダイマージアミン（例えば、Ｃｏｇｎｉｓ  Ｃｏｒｐｏｒａｔｉｏｎ（オハイオ州シンシナティ）から市販される、ＶＥＲＳＡＭＩＮＥ  ５５１）、ヘキサメチレンジアミン、２−メチル−１，５−ペンタンジアミン、ならびに同様の直鎖、分岐および環状脂肪族ジアミンを挙げることができる。ポリアミド化反応は、酸、とくにパラ−トルエンスルホン、リンおよび硫酸のような反応速度を増加させることが知られる触媒の存在下で行うことができ、真空の適用により反応の水を除去する。
【００２７】
適切なＰＡＰＡは、室温で液体ではないものをさらに含む。いくつかの例では、非液体ＰＡＰＡは、室温で固体（例えば、低融点ポリアミン）であり得る。これらのＰＡＰＡは、１，４−シクロヘキサンジカルボン酸の主な二酸部分および化学量論的に過剰な、その大部分が、例えば、Ｄ−４００、Ｄ−２０００、Ｔ−４０３、およびＸＴＪ−５００を含む、Ｈｕｎｔｓｍａｎ  ＪＥＦＦＡＭＩＮＥ（登録商標）ポリアミンの群から選択されるポリ（アルキレンオキシ）ポリアミンである、ポリアミンの反応からもたらされ得、反応が完了した後、ＰＡＰＡは２５℃で固体であり、５未満の酸価を有し、約１０〜約７０のアミン価を有し、５０℃未満のリングアンドボール軟化点を有する。これらのポリアミドについて、ダイマー酸は、上記のような他の補助二酸とともに補助二酸として用いることができる。補助ジアミンも本明細書に記載するＰＡＰＡを調製するのに用いることができる。
【００２８】
本明細書に記載する組成物および物品において用いられるポリマーポリアミンのさらなる例としては、本明細書において参照により全開示を組み入れる、米国特許第６，３９９，７１３号、第６，８７０，０１１号、および第６，９５６，０９９号に記載されるものが挙げられる。
【００２９】
いくつかの例では、ポリアミンは第２級アミン末端ポリアミン（ＳＡＴＰＡ）である。ＳＡＴＰＡのアミン価は１００ｍｅｑ  ＫＯＨ／ｇ以下であり得る。例えば、ＳＡＴＰＡは１０〜１００ｍｅｑ  ＫＯＨ／ｇのアミン価を有し得る。組成物は、例えば、第２級アミン末端ポリアミン（ＳＡＴＰＡ）およびイソシアネート架橋剤の、混合する活性液体の存在下での反応生成物であり得る。ゲル組成物は、ＳＡＴＰＡ、液体活性物質、および架橋剤をブレンドすることにより調製することができる。
【００３０】
組成物の形態は、ポリマーマトリックスを形成するのに用いられる反応物質によって決まり得る。例えば、ポリマーマトリックスは、第２級アミン末端ポリアミンならびにエポキシ基、イソシアネート基、無水物基、およびアクリレート基からなる群から選択される少なくとも２つの官能基を有する化合物の反応生成物を含むことができる。いくつかの実施形態では、ポリマーマトリックスは、第２級アミン末端ポリアミンおよび少なくとも２つのイソシアネート官能基を有する化合物の反応生成物を含むことができる。いくつかの例では、組成物はゲル（例えば、透明な架橋ポリマーゲル）の形態であり得る。他の例では、ポリマーマトリックスは、ポリアミドポリアミンおよび上述のような少なくとも２つの官能基を有する化合物の反応生成物を含むことができる。これらの例では、得られる組成物は粒子（例えば、水性分散液中の粒子）の形態であり得る。粒子の粒径は、１ミクロン〜１００ミクロン、例えば、２ミクロン〜１５ミクロンであり得る。例えば、粒子の粒径は、３ミクロン、４ミクロン、５ミクロン、６ミクロン、７ミクロン、８ミクロン、９ミクロン、１０ミクロン、１１ミクロン、１２ミクロン、１３ミクロン、または１４ミクロンであり得る。
【００３１】
上述のように、ポリマーマトリックスを生成する反応は活性液体の存在下で行われる。得られるポリマーマトリックスは、マトリックスの少なくとも一部、いくつかの実施形態ではマトリックス全体と混合した活性液体を含む。活性液体は、得られる組成物および／または物品に機能を与えるいずれかの液体であり得る。例えば、活性液体は揮発性または不揮発性有機液体であり得る。いくつかの例では、活性液体は担体液体（例えば、希釈剤）中に溶解した半固体または固体であり得る。適切な活性液体の例としては、治療活性液体、栄養活性液体、化粧品活性液体、殺虫活性液体、ランドリーケア活性液体、芳香油、表面処理化学物質、放射性トレーサ、界面活性剤、またはこれらの混合物が挙げられる。
【００３２】
いくつかの例では、活性液体は芳香油（すなわち、香気または香水）であり得る。芳香油は、当業者に知られる多数の合成芳香化学物質および芳香性天然油のいずれかのブレンド物であり得る。有用なクラスの化学物質の例としては、リナロールアセテートおよびブチルアセテート（バナナ油中に存在）のようなエステル、メチルサリシレート（ヒメコウジの油中に存在）のようなフェノール、１，８−シネオール（ユーカリ油中に存在）のようなエーテル、ゲゲラニオール（ローズ油中に存在）のようなアルコール、メントン（スペアミント油中に存在）のようなケトン、ならびにシンナムアルデヒド（シナモン油中に存在）のようなアルデヒドが挙げられる。適切なアルデヒドのさらなる例としては、シトラール、ベンズアルデヒド、ｐ−アルキル置換ベンズアルデヒド、アニスアルデヒド、バニリン、ヘリオトロピン、およびアルキル置換シンナムアルデヒドが挙げられる。
【００３３】
いくつかの場合、アルデヒドは、とくにイソシアネート−ポリアミン硬化システムをベースとするポリマーマトリックスについて、第１級アミンと反応し、ポリマーマトリックス硬化時間に影響し得る。理論に限定されることは望まないが、第２級アミンは、使用可能なプロトンを有さないので、アルデヒドとは反応しないと考えられる。よって、芳香剤中のアルデヒドは本明細書に記載する組成物および物品の調製中に第２級アミン架橋剤に影響しない。芳香剤中のアルデヒドからの影響を除去することができ、これはより一貫した製品および効率的な製造ももたらす。さらに、多数の芳香剤タイプを用い、高い（例えば、５０％より大きい、５５％より大きい、６０％より大きい、６５％より大きい、７０％より大きい、７５％より大きい、８０％より大きい、または８５％より大きい）芳香剤充填量を有する混合芳香油を調製することができる。
【００３４】
本明細書に記載する組成物に有用な数百の市販の芳香油の具体例としては、Ｃｏｎｔｉｎｅｎｔａｌ  Ａｒｏｍａｔｉｃｓ（ニュージャージー州ホーソーン）より供給されるオーシャン（Ｏｃｅａｎ）、カントリーワイルドフラワー（Ｃｏｕｎｔｒｙ  Ｗｉｌｄｆｌｏｗｅｒ）、スピリングメドウ（Ｓｐｒｉｎｇ  Ｍｅａｄｏｗ）、およびモーニングレイン（Ｍｏｒｎｉｎｇ  Ｒａｉｎ）；Ｏｒｌａｎｄｉ，Ｉｎｃ．（ニューヨーク州ファーミングデール）より供給されるマッキントッシュ（ＭａｃＩｎｔｏｓｈ）；Ｂｅｌｌｅ  Ａｉｒｅ  Ｆｒａｇｒａｎｃｅｓ（イリノイ州マンデレイン）より供給されるエバーグリーン（Ｅｖｅｒｇｒｅｅｎ）、グリーンアップル（Ｇｒｅｅｎ  Ａｐｐｌｅ）、およびヤンキーホーム（Ｙａｎｋｅｅ  Ｈｏｍｅ）；Ａｒｏｍａｔｉｃ  Ｆｒａｇｒａｎｃｅｓ  ａｎｄ  Ｆｌａｖｏｒｓ  Ｉｎｔｅｒｎａｔｉｏｎａｌ（ジョージア州マリエッタ）より供給されるチェリー（Ｃｈｅｒｒｙ）、バニラ（Ｖａｎｉｌｌａ）、ダウニー（Ｄｏｗｎｅｙ）、およびマルベリー（Ｍｕｌｂｅｒｒｙ）；Ｉｎｔｅｒｎａｔｉｏｎａｌ  Ｆｒａｇｒａｎｃｅｓ  Ｔｅｃｈｎｏｌｏｇｙ，Ｉｎｃ．（ジョージア州カントン）より供給されるガーネット（Ｇａｒｎｅｔ）；Ａｔｌａｓ  Ｐｒｏｄｕｃｔｓ（イリノイ州ティンリーパーク）より供給されるクリスプブリーズ（Ｃｒｉｓｐ  Ｂｒｅｅｚｅ）、トロピカルフレグランス（Ｔｒｏｐｉｃａｌ  Ｆｒａｇｒａｎｃｅ）、およびオーシャンサイドミスト（Ｏｃｅａｎｓｉｄｅ  Ｍｉｓｔ）；ならびにＷｅｓｓｅｌ  Ｆｒａｇｒａｎｃｅｓ（ニュージャージー州イングルウッドクリフス）より供給されるオレンジツイスト（Ｏｒａｎｇｅ  Ｔｗｉｓｔ）、リネンフレッシュ（Ｌｉｎｅｎ  Ｆｒｅｓｈ）、およびカントリーガーデン（Ｃｏｕｎｔｒｙ  Ｇａｒｄｅｎ）がある。
【００３５】
活性液体は、意図する用途の組成物に効能を与えるレベルで用いることができる。活性成分は極めて強力であり、非常に低いレベル、例えば０．１％未満のみで存在する必要があり得る。こうした場合、活性液体は担体中の強力な薬剤の溶液であると考えられる。これらの例では、活性液体（または担体中に溶解した強力な薬剤）は組成物および／または物品において低量充填物品について１％〜９０％以上のレベルで用いることができる。充填量は特定の活性液体、ポリマーマトリックス、およびその他の存在する化合物の作用によって決まり得る。これは形成される生成物の最終構成、すなわち、自立しているか、包含されているか、または担持されているかによっても決まり得る。いくつかの例では、活性液体は１０重量％〜８５重量％または５０重量％〜８５重量％の量で存在し得る。例えば、活性液体の量は、その間のすべての範囲および部分範囲を含む、１％、２％、５％、１０％、１５％、２０％、３０％、４０％、５０％、６０％、７０％、８０％、または９０％であり得る。
【００３６】
いくつかの例では、エアフレッシュナーの芳香油レベルは、いずれの埋め込まれた物品の重量も計算に入れない完成品の１５〜７５重量％（例えば３０〜７０重量％）であり得る。芳香油の量は、その間のすべての範囲および部分範囲を含む（いずれの支持体または埋め込まれた物品の重量も計算に入れない）組成物の１５重量％、２０重量％、２５重量％、３０重量％、４０重量％、５０重量％、６０重量％または７５重量％であり得る。不活性希釈剤または可塑剤は追加の量で存在し得、総液体レベルは組成物の２０重量％〜９０重量％、例えば、組成物の４０重量％〜８０重量％であり得る。
【００３７】
同様に、反応性成分、活性液体および任意の液体の混合物は、まだ未硬化である間、水または他の水性媒体中に分散させることができ、得られる水中油型エマルジョンは界面活性剤により安定化させることができる。こうして乳化させた本発明の組成物の液滴は硬化し、固体固定化活性液体粒子の水性分散液を形成する。界面活性剤は本質的にアニオン性、カチオン性、または非イオン性であり得る。例としては、アニオン性塩：ナトリウムラウリルサルフェート；カチオン性第４級アンモニウム塩：ジ（水素化獣脂）ジメチルアンモニウムクロリド、コカミドプロピルベタイン、およびジベンジルジメチルアンモニウムクロリド；ならびに非イオン性ポリエトキシル化ソルビタンモノオレエートが挙げられる。こうしたエマルジョンは乳状液体であり、そのままで紙、ボール紙、セルロースパッド、セルロースパルプ、フェルト、織物、多孔質合成発泡体、多孔質セラミック、活性炭、土壌、珪藻土、キーゼルグール（ｋｉｅｓｅｌｇｕｈｒ）、木炭、シリカ、粘土、等のような多孔質媒体に含浸させる、またはこれらに限定されないが、プラスチックフィルム、金属箔、ゴム、セラミック、木材、ガラス、および革のような非多孔質基質上にコーティングすることができる。
【００３８】
界面活性剤化合物は、ゲル分散物を安定化させるのに必要な量を超えて用いられる場合、それ自体活性化合物であり得る。界面活性剤は、水の有無にかかわらず用いることができる。ポリマーマトリックス内にこうして混合した界面活性剤は、芳香剤および他の活性成分とともに使用環境中にゆっくり放出され、よって、例えば、液体、または多孔質媒体に含浸させる場合、シートの形態の、トイレエアフレッシュナー／クリーナー、殺虫剤／消毒剤、ランドリー乾燥剤中の織物柔軟剤として役立つことができる。
【００３９】
いくつかの例では、活性液体は、液体殺虫剤または担体液体に溶解した固体殺虫剤であり得る。本明細書において用いるように、殺虫剤とは、ヒト、貴重な動物（例えば、家畜）、または貴重な植物（例えば、花、木、および食用作物）に害または不快感を与える、または与え得るいずれかの生物を予防、破壊、忌避または低減することを意図したいずれかの物質または物質の混合物を指す。殺虫剤は、食物についてヒトと競合する、財産を破壊する、病気を蔓延させる、または不快である、昆虫、植物病原体、雑草、軟体動物、鳥、哺乳類、魚、線虫（回虫）および微生物を防除するのに用いられる化学物質または生物学的薬剤（例えばウィルスまたは細菌）を含む。多くの殺虫剤はヒトにとって有毒であるので、例えば、それらを無害な担体液体に溶解した後、それらをポリマーマトリックス内に混合および固定化することにより、それらの使用および放出を制御することが有用である。殺虫剤は天然由来または合成であり得る。合成殺虫剤の例としては、有機ホスフェート、カルバメート、有機塩素、およびピレスロイドが挙げられる。
【００４０】
有機ホスフェートおよびカルバメートは、アセチルコリン、神経伝達物質を制御する酵素を混乱させることにより、神経系に影響を及ぼし得る。それらは通常、環境中では持続性でない。混合による固定化は、環境に害を与えることなく有機ホスフェートが長期間有効であるのを助けることができる。有機塩素（例えば、ＤＤＴおよびクロルデン）は従来一般的に用いられたが、多くはそれらの健康および環境への影響ならびにそれらの持続性のため市場から排除された。ピレスロイドは天然発生ピレスリンの合成版として開発され、環境中での安定性を向上し、それらのコストを低下した。
【００４１】
いくつかの殺虫剤は、動物、植物、細菌のような天然材料から誘導され、例としてはキクから抽出される天然発生材料、ピレスリンがある。生物殺虫剤としては、活性成分として微生物（例えば、細菌、真菌、ウィルス、原生動物）で構成される微生物殺虫剤が挙げられる。微生物殺虫剤は、多くの異なる種類の害虫を防除することができるが、各個別の活性成分はその標的害虫に比較的特異的である。例えば、特定の雑草を防除する真菌、および特定の昆虫を殺す他の真菌がある。もっとも広く用いられる微生物殺虫剤は、バチルス・チューリンゲンシス、またはＢｔの亜種および株である。
【００４２】
殺虫剤は、それらが対抗する害虫のタイプによって分類することができる。有用な殺虫剤の例としては、湖、運河、水泳プール、水槽、およびその他の場所における藻を駆除する殺藻剤；ボートの底のような水面下の表面に付着する生物を殺す、または忌避する防汚剤；微生物（例えば細菌およびウィルス）を殺す抗微生物剤；砂糖のような食品を含む（例えば、昆虫または齧歯類を罠に誘引するための）害虫を引き付ける誘引剤；動物、植物、細菌、および特定の鉱物のような天然材料から誘導される活性剤である生物殺虫剤；微生物を殺す殺生物剤、無生物上の病気を引き起こす微生物を殺す、または不活性化する消毒剤および清浄剤、真菌（胴枯れ病菌、うどん粉病菌、かび菌、およびさび菌を含む）を殺す殺真菌剤；望ましくない場所に生える雑草および他の植物を殺す除草剤；昆虫および他の節足動物を殺す殺虫剤、植物および動物を食べるダニを殺す殺ダニ剤（ダニ駆除剤ともいう）；昆虫または他の微生物を含む害虫を殺す、抑制する、またはこれに対抗する微生物殺虫剤；カタツムリおよびナメクジを殺す軟体動物駆除剤；線虫（植物の根を食べる微視的なミミズ状生物）を殺す殺線虫剤；昆虫およびダニの卵を殺す殺卵剤；昆虫の交尾行動を混乱させるフェロモン；昆虫（例えば蚊）および鳥を含む害虫を皮膚または種のような表面から忌避する化学物質である忌避剤；ネズミおよび他の齧歯類を病気にする、忌避する、または殺す殺鼠剤；昆虫の脱皮、蛹期から成虫への成熟または他の生命プロセスを混乱させる昆虫成長調整剤；ならびに植物の予想される成長、開花、または繁殖速度を変化させる物質（肥料または他の植物栄養素を除く）である植物成長調整剤が挙げられる。
【００４３】
網羅的であることを意味することなく、活性液体として用いることができる殺虫剤の具体例としては：２，４−Ｄ、２，４−ＤＢ、ＤＣＰＡ（クロルタール）、ＭＣＰＡ、アバメクチン、アセフェート（オルテン）、アセトクロール、アシフロルフェン、アラクロール、アルジカルブ、アレスリン、アメトリン、アミトラズ、アトラジン、アザジラクチン、アジノホス−メチル、バチルス・チューリンゲンシス、ベンジオカルブ、ベノミル、ベンスリド、ベンタゾン、ビフェンスリン、ブロマシル、ブロモキシニル、ブチレート、カコジル酸、カプタフォル、カプタン、カルバリル、カルボフラン、カルボフェノチオン、カルボキシン、クロラムベン、クロルダン、クロロベンジレート、クロロピクリン、クロロタロニル、クロルピリフォス、クロロプロファム、クレトジム、クロマゾン、クマフォス、シナジン、シフルスリン、シペルメスリン、ダラポン、ダミノジド、ＤＥＥＴ、ＤＤＴ、デルタメスリン、デメトン−Ｓ−メチル、ジアジノン、ジカムバ、ジクロルボス、ジクロフォプ−メチル、ジコフォル、ジクロトフォス、ジエンクロール、ジフルベンズロン、ジメトエート、ジメトモルフ、ジノカプ、ジノセブ、ジファシノン、ジクォートジブロミド、ジスルフォトン、ジウロン、ドジン、エチレンジブロミド、エンドスルファン、エンドサール、ＥＰＴＣ、エスフェンバレート、エテフォン、エチオン、フェナミホス、フェニトロチオン、フェノキシカルブ、フェンチオン、フルアジフォプ−ｐ−ブチル、フルシトリネート、フルメツロン、フルバリネート、フォルペット、フォノフォス、フォルモチオン、ハロキシホプ、ヘプタクロル、ヘキサクロロベンゼン、ヘキサジノン、ヒドラメチルノン、イマザリル、イマザキン、イマゼタビル、イミダクロプリド、イプロジオン、イソフェンホス、ラクトフェン、ラムダ−シハロトリン、リンダン、リヌロン、マラチオン、マンコゼブ、マネブ、メコプロプ、メタラキシル、メタアルデヒド、メタミドホス、メチダチオン、メソミル、メトプレン、メトキシクロール、メチルブロミド、メチルパラチオン、メチラム、メトラクロール、メトリブジン、メツルフロン−メチル、メビンホス、モリネート、モノクロトホス、ナレド、ナプロパミド、ニコスルフロン、オリザリン、オキサミル、オキシフルオルフェン、パラコート、パラチオン、ベンジメタリン、ペンタクロロフェノール、ペルメスリン、ホレート、ホサロン、ホスメット、ピクロラム、プリミスルフロン−メチル、プロメトリン、プロナミド、プロパニル、プロパジン、プロペタンホス、プロポキスール、ピレスリンおよびピレスロイド、キントゼン、キザロフォプ−ｐ−エチル、レスメトリン、ロテノン、リアニア、シリロシド、セトキシジム、シマジン、ストレプトマイシン、スルホメツロン−メチル、テブチウロン、テメホス、テルバシル、テルブホス、テルブトリン、チアベンダゾール、チラム、トリアジメフォン、トリアレート、トリクロルフォン、トリクロピル、トリフルラリン、トリフォリン、バリダマイシン、ベルノレート、ビンクロゾリン、ワルファリン、ジネブ、ならびにジラムが挙げられる。
【００４４】
液体フェロモンまたは担体液体中に溶解した固体フェロモンは、本明細書に記載するポリマーマトリックスと混合し、例えば、捕虫器、釣り用疑似餌、ネズミ捕り器、等において餌または疑似餌として機能することができる物品を製造することもできる。フェロモンは一般的には６〜２０個の炭素原子のエステル、アルデヒド、アルコールおよびケトンであり、このため芳香剤化合物と似ており、芳香剤化合物について上述したように固定化することができる。その多くは害虫とはみなされない、多くの動物および昆虫種について同定された数百のこうした化合物がある。本明細書に記載する物品において用いることができる代表例としては、例えば、ＥまたはＺ−１３−オクタデセニルアセテート；ＥまたはＺ−１１−ヘキサデセナール；ＥまたはＺ−９−ヘキサデセナール；ヘキサデカナール；ＥまたはＺ−１１−ヘキサデセニルアセテート；ＥまたはＺ−９−ヘキサデセニルアセテート；ＥまたはＺ−１１−テトラデセナール；ＥまたはＺ−９−テトラデセナール；テトラデカナール；ＥまたはＺ−１１−テトラデセニルアセテート；ＥまたはＺ−９−テトラデセニルアセテート；ＥまたはＺ−７−テトラデセニルアセテート；ＥまたはＺ−５−テトラデセニルアセテート；ＥまたはＺ−４−トリデセニルアセテート；ＥまたはＺ−９−ドデセニルアセテート；ＥまたはＺ−８−ドデセニルアセテート；ＥまたはＺ−５−ドデセニルアセテート；ドデセニルアセテート；１１−ドデセニルアセテート；ドデシルアセテート；ＥまたはＺ−７−デセニルアセテート；ＥまたはＺ−５−デセニルアセテート；ＥまたはＺ−３−デセニルアセテート；オクタデカナール；ＺまたはＥ，ＺまたはＥ３，１３−オクタデカジエニルアセテート；ＺまたはＥ，ＺまたはＥ２，１３−オクタデクジエニルアセテート；Ｚ，ＺまたはＥ−７，１１−ヘキサデカジエニルアセテート；Ｚ，Ｅ９，１２−テトラデカジエニルアセテート；Ｅ，Ｅ−８，１０−ドデカジエニルアセテート；Ｚ，Ｅ６，８−ヘネイコサジエン−１１−オン；Ｅ，Ｅ７，９−ヘネイコサジエン−１１−オン；Ｚ−６−へネイコセン−１１−オン；７，８−エポキシ−２−メチルオクタデカン；２−メチル−７−オクタデセン；７，８−エポキシオクタデカン；Ｚ，Ｚ，Ｚ−１，３，６，９−ノナデカテトラエン；５，１１−ジメチルヘプタデカン；２，５−ジメチルヘプタデカン；６−エチル−２，３−ジヒドロ−２−メチル  −４Ｈ−ピラン−４−オン；メチルジャスモネート；α−ピネン；β−ピネン；テルピノレン；リモネン；３−カレン；ｐ−シメン；エチルクロトネート；ミルセン；カンフェン；カンファー；１，８−シネオール；α−クベベン；アリルアニソール；ウンデカナール；ノナナール；ヘプタナール；Ｅ−２−ヘキセナール；Ｅ−３−ヘキセナール；ヘキサナール；ベルベネン；ベルベノン；ベルベノール；３−メチル−２−シクロへキセノン；３−メチル−３−シクロへキセノン；フロンタリン；エキソおよびエンドブレビコミン；リネアチン；マルチストリアチン；チャルコグラン；７−メチル−１，６−ジオキサスピロ（４，５−デカン，４，８−ジメチル−４（Ｅ），８（Ｅ）−デカジエノリド；１１−メチル−３（Ｚ）−ウンデセノリド；Ｚ���３−ドデセン−１１−オリド；Ｚ，Ｚ−３，６−ドデセン−１１−オリド；Ｚ−５−テトラデセン−１３−オリド；Ｚ，Ｚ−５，８−テトラデセン−１３−オリド；Ｚ−１４−メチル−８−ヘキサデセナール；４，８−ジメチルデカナール；γ−カプロラクトン；へキシルアセテート；Ｅ−２−ヘキセニルアセテート；ブチル−２−メチルブタノエート；プロピルヘキサノエート；へキシルプロパノエート；ブチルヘキサノエート；へキシルブタノエート；ブチルブチラート；Ｅ−クロチルブチラート；Ｚ−９−トリコセン；メチルユーゲノール；α−イオノン；４−（ｐ−ヒドロキシフェニル）−２−ブタノンアセテート；Ｅ−β−ファルナセン；ネペタラクトン；３−メチル−６−イソプロペニル−９−デセニルアセテート；Ｚ−３−メチル−６−イソプロペニル−３，９−デカジエニルアセテート；ＥまたはＺ−３，７−ジメチル−２，７−オクタデカジエニルプロピオネート；２，６−ジメチル−１，５−ヘプタジエン−３−オルアセテート；Ｚ−２，２−ジメチル−３−イソプロペニルシクロブタンメタノールアセテート；Ｅ−６−イソプロピル−３，９−ジメチル−５，８−デカジエニルアセテート；Ｚ−５−（１−デセニル）ジヒドロ−２（３Ｈ）−フラノン；２−フェネチルプロピオネート；３−メチレン−７−メチル−７−オクテニルプロピオネート；３，１１−ジメチル−２−ノナコサノン；８−メチレン−５−（１−メチルエチル）スピロ（１１−オキサビシクロ）８．１．０−ウンデセン−２，２−オキシラン−３−オン；２−プロピルチエタン；３−プロピル−１，２−ジチオラン；３，３−ジメチル−１，２−ジチオラン；２，２−ジメチルチエタン；ＥまたはＺ−２，４，５−トリメチルチアゾリン；２−ｓｅｃ−ブチル−２−チアゾリン；およびイソペンテニルメチルスルフィドが挙げられる。具体的なフェロモンとしては、以下：８−メチル−２−デシル−プロピオネート；１４−メチル−１−オクタデセン；９−トリコセン；トリデセニルアセテート；ドデシルアセテート；ドデセニルアセテート；テトラデセニルアセテート；テトラデカジエニルアセテート；ヘキサデセニルアセテート；ヘキサデカジエニルアセテート；ヘキサデカトリエニルアセテート；オクタデセニルアセテート；ドデカジエニルアセテート；オクタデカジエニルアセテート；およびＺ，Ｅ−９，１２−テトラデカジエン−１−オルが挙げられる。
【００４５】
活性液体は活性成分の液体形態であり得、または担体液体（希釈剤）により溶解（含有）および希釈された活性成分の固体、液体もしくは気体形態であり得る。いくつかの例では、活性液体は、水および水中に溶解した活性剤を含む、またはこれらで構成することができる。あるいは、活性液体は有機液体および液体中に溶解した活性剤を含む、またはこれらで構成することができる。
【００４６】
活性液体中に含有される活性成分の例は、生物学的に許容可能な担体と任意で組み合わされる、薬剤、薬物、医薬品、生体医薬品のような治療活性成分（ヒトまたは動物用）であり得る。さらに、活性液体中に含有される活性成分の例は、アミノ酸、ビタミン、炭水化物、および／またはステロイドのような生物学的化合物であり得る。生物学的化合物の例としては、ＤＮＡ、ＲＮＡ、オリゴヌクレオチド、変性ＤＮＡ、変性ＲＮＡ、タンパク質、ポリペプチド、および変性ポリペプチドを含むバイオポリマー、バイオコポリマー、またはキメラが挙げられる。
【００４７】
ポリマーマトリクッスにおいて用いられる追加成分としては、例えば、可塑剤、希釈剤、促進剤、遅延剤、粘着付与剤、充填剤、および着色剤が挙げられる。フタレート、ベンゾエート、サリシレート、およびラクテートエステル、アルコール、ポリオール、ポリ（アルキレングリコール）、ならびにアルコール、ポリオールおよびポリ（アルキレングリコール）のアルキルおよびアリールエーテルは、有用な可塑剤／希釈剤の例である。これらは製品柔軟性を増加させ、活性物質の放出を向上し、製品コストを低下させる。反応性希釈剤および不活性希釈剤を用い、初期ブレンド物粘度を低下させることもできる。考えられる希釈剤としては、これらに限定されないが、各種モノおよびジグリシジルエーテル、グリコール、ならびにＮ−メチルピロリドンが挙げられる。ノニルフェノールおよび２，４，６−トリス（ジメチルアミノメチル）フェノールのようなフェノールは、本明細書に記載するエアフレッシュナーを硬化するのに必要な時間を短縮することができるエポキシ−アミン硬化反応の既知の促進剤の例である。反応促進剤としては、例えば、いずれかのアルコール含有化合物および／または水および／またはこれらの混合物が挙げられる。さらに、ロジンエステルおよびポリテルペンのような樹脂は、エポキシまたは希釈剤／可塑剤中に溶解し、最終製品に粘着性を加えることができる。適切な樹脂の例としては、Ａｒｉｚｏｎａ  Ｃｈｅｍｉｃａｌ（フロリダ州ジャックソンビル）から市販される、ＳＹＬＶＡＴＡＣ、ＳＹＬＶＡＲＥＳ、およびＳＹＬＶＡＬＩＴＥが挙げられる。
【００４８】
本明細書に記載する組成物および／または物品は、エポキシ、イソシアネート、無水物、およびアクリレートから選択される少なくとも２つの官能基を有する化合物をポリアミンと活性液体の存在下で反応させることにより（例えば、接触、混合、またはブレンドすることにより）製造することができる。得られる混合物は、硬化前後、均質であり得る。反応性成分および活性液体のこうした接触、混合、およびブレンド（すなわち、反応ステップ）は１０〜５０℃の温度で行うことができる。いくつかの例では、反応ステップは室温で行われる。他の例では、反応ステップは、例えば、その間のすべての範囲および部分範囲を含む、１０℃、１５℃、２０℃、２５℃、３０℃、３５℃、４０℃、４５℃、または５０℃で行うことができる。成分および任意の成分はいずれの順序で添加することもできる。いくつかの例では、活性液体は、マトリックス形成反応がその高粘度および増加する弾力性がブレンド操作を不可能にする点まで進む前に添加される。アミンが固体である場合、希釈剤液体中、活性液体中、または両方の混合物中にまず溶解させることができる。
【００４９】
温度およびブレンド条件は、早期硬化、すなわち接触、混合、またはブレンドステップ中の広範囲の硬化を不可能にするように制御することができる。混合物はその後均質な熱硬化性固体となり得る。硬化温度はブレンド操作温度とは異なり得、１０〜１００℃の範囲内、例えば、その間のすべての範囲および部分範囲を含む、１０℃、２０℃、３０℃、４０℃、５０℃、６０℃、７０℃、８０℃、９０℃、および１００℃であり得る。
【００５０】
効果速度は、少なくとも６つの因子：硬化温度、官能基およびアミン基濃度、これらの割合、アミンの構造、促進剤／遅延剤濃度、ならびに芳香油／希釈剤の組成の関数である。従って、硬化時間は幅広く変化し得る。
【００５１】
混合および／または硬化はモールド内で行うことができる。例えば、低温手順は、室温でブレンドし、ブレンド物をモールドに注ぎ、これを封止し、ブレンド物を室温で放置するステップを含むことができる。こうした手順は、選択される官能基および反応条件に応じて数分〜数日かかり得る。例えば、イソシアネート−アミンマトリックスはエポキシ−アミンマトリックスよりも顕著に早く反応する。別の例は、エポキシ−アミンマトリックスについてより有用な予備硬化手順であり、これは室温でブレンドし、密封し、７０℃まで３０〜９０分間加熱して部分硬化物を得るが、組成物をゲル化しないステップ後、得られる部分硬化物をモールドに注ぎ、これを室温で放冷するステップを含むことができる。こうした手順は１時間〜２日かかり得る。最後に、別の例として高温手順があり、これは室温でブレンドし、パウチまたはモールドに注ぎ、これを密封し、これを６０〜１００℃の範囲内の温度まで加熱するステップを含むことができる。こうした手順は数分〜数時間かかり得る。
【００５２】
本明細書に記載する方法のステップはいずれの順序で行うこともでき、追加ステップを追加することができる。さらに、硬化時間は、０．０１時間〜６０時間（例えば、５分〜２０時間または１０分〜１００分）で変動することができる。いくつかの例では、硬化時間は、その間のすべての範囲および部分範囲を含む、１０時間、２０時間、３０時間、４０時間、５０時間、６０時間、７０時間、８０時間、９０時間、または１００時間であり得る。
【００５３】
いくつかの例では、その方法は、活性液体、液体ポリエポキシ、および液体ポリアミンをブレンドし、混合物を形成するステップを含む。成分のブレンドは１０〜４０℃で行うことができる。しかしながら、ブレンドは、いずれの温度感受性活性成分の損失も引き起こさないように行うことができる。ブレンドの温度は、その間のすべての範囲および部分範囲を含む、１０℃、１５℃、２０℃、２５℃、３０℃、３５℃、または４０℃であり得る。エポキシ含有化合物が用いられる場合、硬化の温度は室温、すなわち２５℃であり得るが、活性液体成分の温度感受性およびその揮発性に応じて、より高くあり得る。活性液体が容易に分解せず、硬化が封止されたモールドにおいて行われる場合、硬化温度は、例えば、約６０℃であり得る。この温度で、一般的な配合物の硬化は約３〜６時間、または促進剤が用いられる場合これより短い時間で起こる。
【００５４】
いくつかの例では、本明細書に記載する方法は、活性液体、液体希釈剤、液体ポリイソシアネート、および液体ポリアミンをブレンドし、液体固定化ポリウレア組成物に硬化する混合物を形成するステップを含む。成分のブレンドは、例えば、１０〜４０℃で行うことができる。しかしながら、ブレンドはいずれの温度感受性活性成分の損失も引き起こさないように行うことができる。ブレンドの温度は、その間のすべての範囲および部分範囲を含む、１０℃、１５℃、２０℃、２５℃、３０℃、３５℃、または４０℃であり得る。
【００５５】
いくつかの実施形態では、触媒はポリアミンとイソシアネートとの間の反応中に存在しない。しかしながら、触媒の非存在下でも、ポリアミンとイソシアネートとの間の反応は室温で急速であり得る。これらの例では、速度調整剤（すなわち、遅延剤）を用い、反応を遅らせ、成分をブレンドしてモールドに注ぐのに十分な時間をもたらすことができる。有用な速度調整剤としては、例えば、一般的な精油および芳香油中に通常存在するもののようなアルデヒドが挙げられる。他の速度調整剤としては、匂いが穏やかなもの、または活性液体の匂いを強め得るものが挙げられる。有用な遅延剤の例としては、ベンズアルデヒド、バニリン、およびサリシルアルデヒドのような芳香族アルデヒド；シンナムアルデヒドおよびメチルシンナムアルデヒドのようなα，β不飽和芳香族アルデヒド；シトラール、シクロシトラール、およびシトロネラールのようなテルペンアルデヒド；ならびにイソブチルアルデヒド、リラール、２−フェニルプロピオンアルデヒド、等のようなＣ４〜Ｃ１８脂肪族および脂環式アルデヒドが挙げられる。イソシアネート含有化合物が用いられる場合上述の遅延剤を用いることができるが、こうした遅延剤は本明細書に記載する方法のいずれかにおいて任意で用いることができる。
【００５６】
アルデヒド速度調整剤は、ポリアミンを反応させ、イミンの形態の「ブロックド」アミンを形成することにより、反応の速度を遅らせる。いくつかの実施形態では、この反応は室温で行うことができる。この反応の速度は、アルデヒドの濃度；アルデヒドが脂肪族もしくは芳香族、または直鎖もしくは分岐であるか；側鎖の官能性；側鎖の酸性／アルカリ性；側鎖の電子供与または受容能；立体因子；および他の因子のような、いくつかの因子によって決まる。これらの反応では、アルデヒドおよびポリアミン反応物質はイミンと平衡状態であり、水は副産物である。化学量論的な量未満のアルデヒドが存在する場合、イミンを生成する反応は、使用可能なアルデヒドのすべてがアミンと相互作用するまで進むことができる。これらの反応では、未反応アミンは可逆反応および平衡定数の値により存在し得る。イソシアネートの添加後、アミンはイソシアネートと反応し、よってより多くのアミンを生成する方向に平衡を駆動することができる。マトリックス形成反応が進むにつれ、システム中のアミンはアルデヒドに対してより少なくなり得、これは阻害をもたらす。よって、効果的なレベルのアミンは化学量論的な量未満であり得る。水の存在はプロセスの逆転を引き起こし、よって水は促進剤として用いられ、アルデヒドの効果を打ち消し得る。以下にアルデヒドのタイプおよび使用レベルのイソシアネート−ポリアミン反応の硬化時間に対する影響を示す表を示す。
2013543049.tif 000003
【００５７】
ポリアミンとイソシアネートとの間の反応は、室温で、触媒の非存在下でも急速であり得る。いくつかの例では、触媒は存在しない。これらの例では、速度調整剤（すなわち、遅延剤）を用い、反応を遅らせ、成分をブレンドしてモールドに注ぐのに十分な時間をもたらすことができる。有用な速度調整剤としては、例えば、一般的な精油および芳香油中に通常存在するもののようなアルデヒドが挙げられる。他の例としては、匂いが穏やかなもの、または活性液体の匂いを強め得るものが挙げられる。有用な遅延剤の例としては、ベンズアルデヒド、バニリン、およびサリシルアルデヒドのような芳香族アルデヒド；シンナムアルデヒドおよびメチルシンナムアルデヒドのようなα，β不飽和芳香族アルデヒド；シトラール、シクロシトラール、およびシトロネラールのようなテルペンアルデヒド；ならびにイソブチルアルデヒド、リラール、２−フェニルプロピオンアルデヒド、等のようなＣ４〜Ｃ１８脂肪族および脂環式アルデヒドが挙げられる。イソシアネート含有化合物が用いられる場合上述の遅延剤を用いることができるが、こうした遅延剤は本明細書に記載する方法のいずれかにおいて任意で用いることができる。
【００５８】
硬化時間を増加させる別の方法としては、本明細書に記載する方法に従って調製されるカルボニル置換芳香族アミン末端を有するＰＡＰＡを用いるものが挙げられる。以下に、ＰＡＰＡおよびＤＥＳＭＯＤＵＲ  Ｎ３３００の反応から誘導されるマトリックスにより５０％濃度で固定化した４つの市販の芳香剤の硬化時間（すなわち、混合から流動しなくなるまでの時間）を示すが、ＰＡＰＡは非芳香族第１級アミン末端、またはカルボニル置換芳香族アミン末端を有する、すなわち、ＰＡＰＡはパラ−アミノ安息香酸との反応により終端する。
2013543049.tif 000004
【００５９】
イソシアネート含有化合物が用いられる場合、硬化温度は室温、すなわち２５℃であり得るが、所望の硬化時間に応じて、より高くまたはより低くあり得る。例えば、活性液体が容易に分解せず、非常に急速な硬化が望ましい場合、硬化は封止したモールドにおいて約５０℃の硬化温度で行うことができる。室温で、第１級脂肪族アミン末端ＰＡＰＡをベースとする一般的な配合物の硬化は少量の遅延剤の存在下またはその非存在下で行われ、一般的な硬化時間は１秒未満〜約３０分である。時間は、その間のいずれかおよびすべての範囲および部分範囲を含む、０．１分、０．５分、１分、５分、１０分、２０分、または３０分であり得る。室温でのカルボニル置換芳香族アミン末端ポリアミンをベースとする一般的な配合物の硬化は、遅延剤の存在下で行われる場合約１０分〜２日かけて行うことができるが、遅延剤の非存在下では２０〜６００分の範囲内であり得る。時間は、その間のいずれかおよびすべての範囲および部分範囲を含む、２０分、５０分、１００分、２００分、３００分、または６００分であり得る。
【００６０】
本明細書では、本明細書に記載する組成物を含む物品についてさらに記載する。いくつかの例では、物品は、任意で多孔質支持体材料であり得る、支持体材料をさらに含む。本明細書に記載する物品はゲル化組成物を含むことができる。こうした物品の例としては、これらに限定されないが、医薬的に活性な活性液体を有する医薬デバイス、殺虫剤である活性液体を有する殺虫剤デバイス、ランドリーケア用の活性液体を有するランドリーケアデバイス（すなわち、柔軟剤、芳香剤、コンディショナー、洗浄剤、防汚剤、表面処理剤、等）、または芳香剤である活性液体を有するエアフレッシュナーが挙げられる。いくつかの例では、本明細書に記載する物品は水性分散液の形態の組成物を含むことができる。これらの物品の例としては、サンケア製品、スキンケア製品、エアフレッシュナー、ランドリー芳香剤シート、ランドリー織物柔軟剤シート、ランドリー静電気防止剤シート、保管用芳香剤物品、医薬分配物品、栄養分配物品、バイオ医薬分配物品、殺カビ剤分配物品、殺菌剤分配物品、殺虫剤分配物、装飾物品、バイオメディカルセンサー、および／または分析用デバイスが挙げられる。
【００６１】
本明細書に記載する物品は、潜在的な消費者にとって魅力的ないずれかの所望の形状に加工することができる。こうした形状は、モールドで形成される３次元形状、または予備形成された薄いシートから打ち出し機で切り出される平坦形状であり得る。形状としては、本質的に幾何学的なもの、例えば、三角形、正方形、円形、球形、楕円形、規則正しい幾何学的図形、不規則な幾何学的図形、等を挙げることができる。例えば、エアケア物品は、これらに限定されないが、円盤、輪、円筒、正方形、長方形、五角形、六角形、星、ハート、半球、球、立方形、花、動物、文字、数字、ロゴ、商標、および顔のような多数のさまざまな幾何学的および芸術的形状を有することができる。こうした形状は、適切な形状のモールドを製造することが知られる方法によってのみ限定される。
【００６２】
これらの物品は、可溶性染料で、または顔料で着色することができる。これらの着色剤は、反応性成分の最終混合前に溶解または分散させることができる。これらの着色剤は従来型、蛍光性、真珠光沢性、温度感受性、光感受性、ｐＨ感受性、または湿度感受性であり得る。後者の４つの着色剤は、環境条件が変化すると色が変化する、または物品中の活性成分の消耗を示す新規製品の調製を可能にする。
【００６３】
硬化前の組成物は流体であるので、こうしたモールドに容易に注ぐことができ、よって小さなくぼみ、曲線、ロゴ、エッチング、およびその他の浮き出しまたは彫り込み模様のような正確な形状をとることができる。これはとくに、物品がホルダに直接適合し、複雑な形状の表面、例えば身体の部分、加熱されたポプリ皿、電球のような曲面、またはパッケージの内部に接着するように設計される場合、有利である。
【００６４】
硬化前に不溶性物質を反応性混合物中に懸濁させることができ、架橋すると、システムは懸濁した物質を閉じ込める。懸濁物質は、アイコン、ビーズ、グリッター、ジェム、シャード等のような装飾アイテム；葉、種、茎、針状葉、堅果、等のような植物成分；蝋、砂糖、コーヒー粉末、餌粒子、不溶性無添加、色または味付き塩のような不溶性粉末材料；またはこうして形成される分散物を安定化させる界面活性剤の補助の有無にかかわらず、マトリックス形成流体中に泡を形成する起泡作用もしくは気体との他の意図的な混合による空気もしくは他の気体とともに、水、グリセリン、シリコーン流体、および染料、活性材料、酸、塩基等の水溶液であり得る。あるいは、気体は、例えば、窒素、酸素、または二酸化炭素生成物質の熱分解のような化学的手段によりマトリックス形成組成物内に生成することができる。こうした化合物の例としては、カルボン酸、アゾビス（イソブチロニトリル）、過酸化水素、および炭酸または重炭酸ナトリウムがある。この方法に用いることができるカルボン酸は重合化脂肪酸である。
【００６５】
いくつかの例では、本明細書に記載する物品は、架橋マトリックスにより固定化された、上で挙げたものから選択される芳香油または他の活性液体および成分を含むことができる。他の例では、物品は、固定化液体ならびに、その中に反応成分、活性物質および他の液体ならびに任意の成分の混合物を硬化が起きる前に注ぐ、または硬化が起きた後に適合する、コンテナ、ブラケット、またはホルダのような、支持体で構成することができる。
【００６６】
コンテナに注がない場合、硬化後の物品はコーティング、印刷、またはそうでなければスタンド、プレート、ボウル、ディッシュ、ブラケット、ホルダ、もしくは他の支持デバイスにより装飾、包装もしくは担持することができる。コンテナに注ぐ場合、コンテナはガラス、セラミック、金属、紙、プラスチック、またはその他の油不浸透性材料製であり、シリンダー、チューブ、ボウル、ディッシュ、等のようないずれかの便利な形状であり得る。コンテナはそれ自体、ヒーター、ファン、ブローワー、または他の機械的補助具を備えることができる芳香剤分配デバイスに適合するように設計されたホルダ、チャンバ、またはレセプタクル中に適合するように成形することができる。物品が加熱されることを意図する場合、ヒーターは架橋マトリックス固定化活性液体の外部にあり得る、または内部にあり得る、すなわち、架橋物品中に囲まれ、または埋め込まれ得る。こうしたデバイスの例としては、マトリックスが硬化した後、電気をかけ、よって内部から架橋組成物を加熱することができる抵抗加熱ワイヤが通ったコンテナ中に注がれる反応性組成物がある。
【００６７】
同様に、組成物は、まだ液体である間に、紙、ボール紙、セルロースパッド、セルロースパルプ、フェルト、織物、多孔質合成発泡体、多孔質セラミック、活性炭、土壌、珪藻土、キーゼルグール、砂、炭、シリカ、粘土、等のような多孔質材料中に含浸させる、またはこれらに限定されないが、プラスチックフィルム、金属箔、ゴム、セラミック、木材、ガラス、および革を含む非多孔質基質上にコーティングすることができる。
【００６８】
同様に、反応性成分、活性液体および任意の液体の混合物は、まだ未硬化である間に、水または他の水性媒体中に分散させることができ、得られるエマルジョンは界面活性剤により任意で安定化させることができる。こうして乳化させた本明細書に記載する組成物の液滴は、その後硬化し、固体ゲル粒子の分散物をもたらすことができる。これは、分散形態のカプセル化活性油を調製するためのプロセスと考えることができる。こうした材料は、乳状液体であり、そのままで、紙、ボール紙、セルロースパッド、セルロースパルプ、フェルト、織物、多孔質合成発泡体、多孔質セラミック、活性炭、土壌、珪藻土、キーゼルグール、砂、炭、シリカ、粘土、等のような多孔質媒体中に含浸させる、またはこれらに限定されないが、プラスチックフィルム、金属箔、ゴム、セラミック、木材、ガラスおよび革を含む非多孔質基質上にコーティングすることができる。
【００６９】
いくつかの例では、コンテナは揮発性活性液体でほぼ充填することができ、その後本明細書に記載する組成物で充填し、これにより封止することができ、よって架橋マトリックスのバリアまたは膜の後ろに揮発性材料を閉じ込めることができる。こうした配置は、蓄えられた揮発性液体が、液体含浸マトリックスのバリアを通して拡散するので、非常にゆっくり継続的に放出されることを可能にする。
【００７０】
いくつかの例では、物品成分は、所望の最終特性（例えば、芳香剤放出、安定性）のいずれも失うことなく水に不溶性であり得、水は、架橋組成物中に組み入れられる場合、使用寿命の終わりを示す収縮、または染料もしくは塩のような水溶性活性成分の導入を引き起こすような、いくつかの有用な目的に任意で役立ち得る。
【００７１】
いくつかの例では、物品は、（１）ポリアミン、活性液体ならびに希釈剤、可塑剤、充填剤、安定剤、および着色剤を含むいずれかの所望の任意成分をブレンドするステップ；（２）この混合物をさらなる量の可塑剤、充填剤、安定剤、および着色剤で任意で希釈したポリエポキシまたはポリイソシアネート成分とブレンドするステップ；（３）シートまたはスラブとして最終ブレンド物を支持体、フォーム、コンテナまたはモールドに注ぐステップ；（４）注いだブレンド物を任意で覆い、または封止し、これを汚染物質から保護し、揮発性成分が蒸発するのを防止するステップ；（５）これをブレンド物が硬化するまで任意で保存するステップ；ならびに（６）硬化した固定化液体物品をシート、スラブ、フォーム、コンテナ、またはモールドから任意で取り出し、これを別の形状に切り出す、またはこれをコンテナ中で製造された状態で用いるステップにより調製することができる。
【００７２】
物品がエアフレッシュナーである場合、これは「能動的」および／または「受動的」であり得る。能動的エアフレッシュナーは、濃縮または希釈芳香化合物を分配するヒーターおよびファンのような可動部品を有する比較的複雑なデバイス、または芳香化学物質、担体液体、および噴射剤を充填したスプレー缶を含む。能動的エアフレッシュナーは、占有者が処理するエリアに材料を分配することを必要とする。受動的エアフレッシュナーは、多くの形態で入手可能であるが、本質的に「固定された」液体化学物質：固体支持体中に、および／またはこれにより固定化された芳香油を含む多成分物品である。支持体材料は単純であり、例えば、ボール紙、吸い取り紙、綿、または他の繊維質材料片であり得る。支持体材料は複雑であり、例えば、水性分散液（ゼラチン）または非水性ゲル（例えば、ポリアミド樹脂により、ゲル化）であり得る。エアフレッシュナーは透明であり得るが、いくつかの実施形態では、不透明であり得る。
【００７３】
いくつかの例では、物品は、透明またはほとんど透明（例えば「つや消し」）かつロバストである、視覚的に魅力的な固体エアフレッシュナー、とくに部屋、クローゼット、引き出し、バッグ、エリア、コンテナ、または自動車室内フレッシュナーである。これらの例では、活性液体は芳香性組成物（すなわち芳香油、香気、または香水）である。本明細書において用いるように、「ロバスト」の語は、物品を安価に包装し、変形することなく取り扱うことができることを意味する。芳香性材料を含有する組成物は担持され（すなわち、コンテナまたはホルダ中に）、または自立し得る。とくに、エアフレッシュナーをそのパッケージまたは包装から出す際、特別なケアは必要ない。さらに、エアフレッシュナーは、その使用寿命にかけて、または適切なパッケージ中での適度な保護によって、その保存および取り扱い寿命にかけて、温度、湿度、および露光の変化に耐えることができる。エアケア組成物はシネレシス（「発汗」としても知られる）を含まない場合もあり得る。製品のマトリックス材料は、ほぼ非毒性であり、その保存包装から取り出す際、皮膚刺激を引き起こさない。エアケア組成物は、芳香油の支持体として多孔質粉末、織物または繊維を用いることができるが、これらの使用は必要ではない。
【００７４】
以下の実施例は、本明細書に記載する方法および化合物の特定の態様をさらに示すことを意図し、特許請求の範囲を限定することは意図しない。
【実施例】
【００７５】
［実施例１］
少量の緑色染料を含むエアフレッシュナー成分（名称および量は以下に記載）をガラスバイアルに計り入れ、周囲温度で木製撹拌棒を用いて手で一緒に撹拌した。混合物の一部（８．０ｇ）をその後平坦、長方形、２．５０インチ×３．２５インチの未コーティングポリスチレンモールドに注いだ：
・エポキシ樹脂：ＥＰＡＬＬＯＹ（登録商標）５００１、１０．００ｇ；５５．１％
・硬化剤：１，３−ＢＡＣ、３．５５ｇ；１９．６％
・芳香油：Ｂｅｌｌｅ  Ａｉｒｅ「エバーグリーン」、４．５５ｇ；２５．１％
・染料：緑色、０．０５ｇ；０．３％。
翌日、試料は硬質、透明、非粘着性、および柔軟だった。これは、モールドにわずかに粘着したのみで、モールドから手で取り出すことができた。室温で保存用ポリエチレン「袋」に入れたが、数週間後でもシネレシスは示さなかった。
【００７６】
［実施例２］
合計１００重量部のこれらのエアフレッシュナー成分を実施例１の手順に従って処理した：ＥＰＡＬＬＯＹ（登録商標）５００１（５３．６部）、１，３−ＢＡＣ（１９．０部）、Ｂｅｌｌｅ  Ａｉｒｅ「エバーグリーン」芳香油（２５．１部）、ノニルフェノール（２．２部）。室温で１日間硬化後得られた物品は、透明、硬質、柔軟および非粘着性だった。
【００７７】
［実施例３］
合計１００重量部のこれらのエアフレッシュナー成分を実施例１の手順に従って処理した：シクロヘキサンジメタノールジグリシジルエーテル（２２．８部）、ＥＰＯＮ（登録商標）８２８（２２．８部）、Ｈｕｎｔｓｍａｎ  Ｔ−４０３ポリアミン（２４．２部）、Ｃｏｎｔｉｎｅｎｔａｌ  Ａｒｏｍａｔｉｃｓ「カントリーメドウ（Ｃｏｕｎｔｒｙ  Ｍｅａｄｏｗ）」芳香油（３０．０部）、プラスチックグリッター（０．１部）および微量の緑色染料。室温で３日間硬化後得られた物品は、透明、硬質、柔軟、非粘着性であり、平坦な垂直ガラス表面に軽く粘着する能力を示し、表面を損なうことなく容易に剥がし、再度粘着させることができた。
【００７８】
［実施例４］
ポリアミドポリアミンを、アジピン酸（２０．０ｇ、２７４ｍｅｑ酸）、ＪＥＦＦＡＭＩＮＥ（登録商標）Ｔ−４０３ポリアミン（２０ｇ、１３２ｍｅｑアミン）およびＨｕｎｔｓｍａｎ  ＸＴＪ−５００（８０ｇ、２５４ｍｅｑアミン）を、撹拌器を備えた２５０ｍＬガラスフラスコに充填し、この充填物を乾燥窒素流下２１０〜２２０℃まで加熱することにより調製した。この混合物をこれらの条件下で５時間保持した後、反応混合物をコンテナに排出した。生成物は、１．４の酸価、４２．２のアミン価、および１５０℃で３４０ｃＰのブルックフィールド粘度を有する透明、粘性、ほぼ水白色の液体だった。この生成物の一部（１１．６３ｇ）を水（２７．５ｇ）に溶解した後、ポリエチレングリコールジグリシジルエーテル（１９５のＥＥＷ；３．４０ｇ）とブレンドした。スクリューキャップを有する小さなプラスチック瓶中のこの混合物（２０．０ｇ）の一部に、その後芳香油（「サンシャインフルーツ（Ｓｕｎｓｈｉｎｅ  Ｆｒｕｉｔｓ）」、Ｆｉｒｍｅｎｉｃｈ芳香油＃１９０１９６）および数滴のＴｗｅｅｎ  ８０界面活性剤を添加し、乳状エマルジョンを形成し、これは蓋をして放置した後、固定化、硬質、均質、白色固体にゲル化し、蓋を外すと芳香剤を徐放した。
【００７９】
［実施例５］
市販の再封止可能なポリエチレン「袋」に、合計１００重量部の成分を添加した：シクロヘキサンジメタノールジグリシジルエーテル（１３．９部）、ＥＰＯＮ（登録商標）８２６（１３．９部）、Ａｒｉｚｏｎａ専売の液体トリエチレンテトラアミン系アミド−アミン＃Ｘ５４−３２７−００４（３４９のアミン価、０．８の酸価、２２．２部）、Ａｔｌａｓ「クリスプブリーズ」芳香油（５０．０部）、および微量の青色染料。「袋」を数分間揉んで成分をブレンドし、気泡を押し出し、流体混合物をその後室温で１週間平置きで保存した。その後材料を、固定化、透明、および柔軟になるまで架橋した。
【００８０】
［実施例６］
磁気撹拌棒を含有するガラスビーカーに、Ｈｕｎｔｓｍａｎ  Ｓｕｒｆｏｎｉｃ（登録商標）Ｌ２４−５、液体エトキシル化アルコール界面活性剤（１２．０ｇ）、Ａｔｌａｓ  Ｐｒｏｄｕｃｔｓ「クリスプブリーズ」芳香油（８．０ｇ）、Ｈｕｎｔｓｍａｎ  Ｔ−４０３ポリアミン（８．４ｇ）、ＦＤ＆Ｃ  ＃３青緑色染料（０．４ｇ）およびＨＥＬＯＸＹ（登録商標）４８エポキシ樹脂（１４．０ｇ）を充填した。この混合物を５８℃まで約３時間撹拌しながら加熱し、これをほぼ硬化した後、円筒状モールドに注ぎ、放冷した。材料を約３日室温で放置した後、これをややゴム状、硬質固体としてモールドから取り出した。
【００８１】
［実施例７］
合計１００重量部のこれらのエアフレッシュナー成分を室温でブレンドした：シクロヘキサンジメタノールジグリシジルエーテル（２５．３部）、ＥＰＯＮ（登録商標）８２８（１７．２部）、Ａｒｉｚｏｎａ専売ポリアミド−アミン硬化剤＃Ｘ５４−３２７−００４（３４．５部）、Ｃｏｎｔｉｎｅｎｔａｌ  Ａｒｏｍａｔｉｃｓ「オーシャン」芳香油（２３．０部）、および微量の緑色染料。このブレンド物を約４５分間約６７℃で保持し、その後室温まで放冷した。これは、この段階で、かなり粘性だったが、まだ注いで撹拌することができた。この部分架橋中間体に、約２ダースの１／４” ハート型カラー箔を全体に緩やかに分布させながら添加した。室温で３日間硬化後得られた物品は、硬質、柔軟性、および非粘着性であり、その中に均一に懸濁したハート型箔がはっきりと見えた。
【００８２】
［実施例８］
合計１００重量部のこれらの成分を実施例１の手順に従って処理した：ポリ（プロピレングリコール）ジグリシジルエーテル（１３．０部）、ＥＰＯＮ（登録商標）８２８（２２．０部）、Ａｒｉｚｏｎａ  ＵＮＩ−ＲＥＺ（登録商標）２８０１アミド−アミン（１４．０部）、Ａｒｏｍａｔｉｃ  Ｆｌａｖｏｒｓ  ａｎｄ  Ｆｒａｇｒａｎｃｅｓからの「バニラ」芳香油、ジプロピレングリコールベンゾエート（１９．５部）および市販の粉末コーヒー（２９．５部）。硬化後得られた物品は、硬質、やや柔軟性、非粘着性だった。コーヒー粉末は均一に分布し、物品に濃い褐色、不透明な外観、モールドが滑らかだった底部に滑らかさ、粉末を自由に沈降させた上部に粗さをもたらした。
【００８３】
以下の実施例において、略語は以下のとおりである：
・ＣＨＤＡはＥａｓｔｍａｎ  Ｃｈｅｍｉｃａｌからの１，４−シクロヘキサンジカルボン酸であり；
・ＥｍｐｏｌはＣｏｇｎｉｓ  Ｃｏｒｐｏｒａｔｉｏｎより供給されるＥＭＰＯＬ（登録商標）１００８ダイマー酸であり；
・ＵｎｉｄｙｍｅはＡｒｉｚｏｎａ  Ｃｈｅｍｉｃａｌ  Ｃｏｍｐａｎｙより供給されるＵＮＩＤＹＭＥ（登録商標）１８ダイマー酸であり；
・Ｔ−４０３はＨｕｎｔｓｍａｎ  Ｃｏｒｐｏｒａｔｉｏｎより供給されるＪＡＦＦＡＭＩＮＥ（登録商標）Ｔ−４０３ポリ（アルキレンオキシ）ジアミンであり；
・Ｄ−４００は同様にＨｕｎｔｓｍａｎからのＪＥＦＦＡＭＩＮＥ（登録商標）Ｄ−４００ポリ（アルキレンオキシ）ジアミンであり；
・Ｄ−２０００は同様にＨｕｎｔｓｍａｎからのＪＥＦＦＡＭＩＮＥ（登録商標）Ｄ−２０００ポリ（アルキレンオキシ）ジアミンであり；
・Ｖ−５５１はＣｏｇｎｉｓ  Ｃｏｒｐｏｒａｔｉｏｎより供給されるＶＥＲＳＡＭＩＮＥ（登録商標）５５１ダイマージアミンであり；
・Ｎ−３３００はＤＥＳＭＯＤＵＲ（登録商標）Ｎ−３３００またはＮ−３３００Ａ、Ｂａｙｅｒ  Ｃｏｒｐｏｒａｔｉｏｎ，Ｉｎｄｕｓｔｒｉａｌ  Ｃｈｅｍｉｃａｌｓ  Ｄｉｖｉｓｉｏｎであり；
・Ｎ−３８００は同様にＢａｙｅｒからのＤＥＳＭＯＤＵＲ（登録商標）Ｎ−３８００であり；
・Ｚ−４４７０は同様にＢａｙｅｒからのＤＥＳＭＯＤＵＲ（登録商標）Ｚ４４７０である。
【００８４】
［実施例９］
ポリアミドポリアミンを、ＥＭＰＯＬ（登録商標）１００８重合脂肪酸（６３．０ｇ、２１９ｍｅｑ酸）、ＪＥＦＦＡＭＩＮＥ（登録商標）Ｔ−４０３ポリアミン（１８ｇ、１１８ｍｅｑアミン）およびＪＥＦＦＡＭＩＮＥ（登録商標）Ｄ−４００（４５ｇ、２０５ｍｅｑアミン）を、攪拌器を備えた２５０ｍＬガラスフラスコに充填し、この充填物を乾燥窒素流下で２１０〜２２０℃まで加熱することにより調製した。この混合物をこれらの条件下で５時間保持した後、反応混合物をコンテナに排出した。生成物は、０．３の酸価、４１．８のアミン価、２，２７０の重量平均分子量、および１５０℃で２０４ｃＰのブルックフィールド粘度を有する透明、粘性、ほぼ水白色の液体だった。
【００８５】
溶液を、１０．０ｇのこのポリアミドポリアミンを５．０ｇのＦＩＮＳＯＬＶ（登録商標）ＴＮベンゾエートエステルおよび１０．０ｇの芳香油（「リネンフレッシュ」、Ｗｅｓｓｅｌ  Ｆｒａｇｒａｎｃｅｓ）とともに温めることにより調製し、室温まで冷却し、ＤＥＳＭＯＤＵＲ（登録商標）Ｚ４４７０および５．１ｇの追加の芳香油の混合物と十分にブレンドした。組成物に、その後少量の赤色染料および赤色グリッターを添加した。数分後、約２５ｇのこの最終配合物を平坦、円形、バラ形状のシリコーンゴムモールドに注ぎ、残りを瓶に保持した。成分をブレンドしてから合計３３分後、保持した材料を固定化ゲルに硬化した。室温で１６時間放置した後、固定化芳香油物品をモールドから取り出した。これはモールドに接着せず、非粘着性であり、モールドの正確な花形状を有し、グリッターの均一な色および分布を示し、壊すことなく取り扱うことができた。これはガラスおよびプラスチックフィルムを含むさまざまな垂直表面に対する優れた粘着性も示した。
【００８６】
［実施例１０〜１５］
ポリアミドポリアミンを、実施例９の手順に従って、表１（以下）に記載するタイプの酸およびアミンを示す重量％で反応器に充填し、乾燥窒素流下２００〜２２０℃まで約４〜５時間加熱し、生成物を排出することにより調製した。生成物の特性はその後測定され、同様に表１に記録する。
【表１】
2013543049.tif 000005
【００８７】
固定化芳香油を、２．０グラムの実施例のＰＡＰＡおよび２．０グラムの芳香油の混合物を約５５℃まで温めた後、温かい混合物を、撹拌棒を用いて手でブレンドすることにより調製した。試験芳香剤は：「オーシャン」（Ｃｏｎｔｉｎｅｎｔａｌ  Ａｒｏｍａｔｉｃｓ）、「リネンフレッシュ」（Ｗｅｓｓｅｌ  Ｆｒａｇｒａｎｃｅｓ）、および「チェリー（Ｃｈｅｒｒｙ）」（Ａｒｏｍａｔｉｃ  Ｆｌａｖｏｒｓ  ａｎｄ  Ｆｒａｇｒａｎｃｅｓ）だった。ブレンド後、等量の油に溶解した１当量のイソシアネート硬化剤を、手作業で撹拌しながら添加し、ストップウォッチをスタートし、混合物をその稠度について観測した。混合物がそれ以上その自重下で流動することができなくなった場合、その時間（分）を「ゲル時間」として記録した。表２は、これらのポリアミドポリアミンのすべてが、ポリイソシアネートと架橋した場合、標的の油の固定化に効果的だったことを示す。ゲル時間は短いが、有用な物品の調製を不可能にするほどは短くなく、稠度のパターン：オーシャン＜リネンフレッシュ＜チェリーに従った。
【表２】
2013543049.tif 000006
＊４０％ポリウレア−条件については実施例９参照
nd：データ無
【００８８】
［実施例１６〜２０］
ポリアミドポリアミン（ＰＡＰＡ）を、実施例９の手順に従って、表３に記載するタイプの酸およびアミンを示す重量パーセントで反応器に充填し、乾燥窒素流下で２００〜２２０℃まで約５時間加熱し、生成物を排出することにより調製した。生成物の特性をその後測定し、同様に表３に記録する。
【表３】
2013543049.tif 000007
【００８９】
固定化芳香油を、２．０グラムの実施例のポリアミドポリアミンおよび２．０グラムの芳香油の混合物を約５５℃まで温めた後、温かい混合物を、撹拌棒を用いて手でブレンドすることにより調製した。試験芳香剤は：オーシャンサイドミスト、トロピカル（Ｔｒｏｐｉｃａｌ）（Ａｔｌａｓ  Ｐｒｏｄｕｃｔｓ）、スプリングメドウ、カントリーワイルドフラワー、オーシャン（Ｃｏｎｔｉｎｅｎｔａｌ  Ａｒｏｍａｔｉｃｓ）、リネンフレッシュ（Ｗｅｓｓｅｌ  Ｆｒａｇｒａｎｃｅｓ）、ヤンキーホーム（Ｂｅｌｌｅ  Ａｉｒｅ）、マルベリーおよびチェリー（Ａｒｏｍａｔｉｃ  Ｆｌａｖｏｒｓ  ａｎｄ  Ｆｒａｇｒａｎｃｅｓ）だった。ブレンド後、等量の油に溶解した１当量のイソシアネート硬化剤を、手作業で撹拌しながら添加し、ストップウォッチをスタートし、混合物をその稠度について観測した。混合物がそれ以上その自重下で流動することができなくなった場合、その時間（分）を「ゲル時間」として記録した。表４は、これらのポリアミドポリアミンのすべてが、ポリイソシアネートと架橋した場合、標的の油の固定化に効果的だったことを示す。ゲル時間は短いが、有用な物品の調製を不可能にするほどは短くなく、稠度のパターン：スプリングメドウ＜オーシャン＜トロピカル＜リネンフレッシュ＜ヤンキーホーム＜マルベリー＜チェリーに従った。
【表４】
2013543049.tif 000008
Nd, nd: データ無
【００９０】
［実施例２１］
多数のＰＡＰＡのバッチを、実施例９の方法により、ＥＭＰＯＬ（登録商標）１００８またはＵＮＩＤＹＭＥ（登録商標）１２（低トリマー含有量、Ａｒｉｚｏｎａ  Ｃｈｅｍｉｃａｌから得られる水素化ダイマー酸）［２９．５％］、Ｔ−４０３［３．７％］、Ｄ−４００［２２．６％］、およびＤ−２０００［４４．２％］の充填物（括弧内は重量パーセント）を用いて調製した。実施例＃２２〜３５において用いられるこのポリマーは一般的には、３０〜３５のアミン価（１，８００〜１，６００の当量）、１０，７００〜１２，１００の重量平均分子量、４，３００〜４，９００の数平均分子量、および１５０℃で４０〜７０ｃＰの粘度を有した。
【００９１】
［実施例２２］
この実施例は、単純な幾何学的形状のエアフレッシュナーの調製について例示する。ガラス混合瓶に、１３．１ｇの実施例２１のＰＡＰＡおよび１５ｇの「コットンフレッシュ」芳香油（Ｓｙｍｒｉｓｅ  Ｃｏｒｐ．）を充填し、混合物を１５分間周囲温度で穏やかに撹拌した。青色染料（２滴）を混合物に添加し、溶液を淡青色に変化させた。この均質混合物に、その後１．５ｇのＤＥＳＭＯＤＵＲ（登録商標）Ｎ３３００Ａを添加した。この混合物をその後均質になるまで撹拌し、数分放置し、いずれの気泡も消散させ、合計１３ｇを１．８７インチの均一な長さ、０．３インチの高さ、および１．０インチの幅の長方形形状柔軟シリコーンモールドに注いだ。硬化時間は２８分と記録した。混合物をポリエチレンフィルムで覆い、静かに２４時間硬化させた。２４時間後、モールドを、すでに硬質、柔軟、透明および触感が非粘着性である架橋エアフレッシュナー物品から剥がした。
【００９２】
［実施例２３］
この実施例は、複雑な形状のエアフレッシュナーの調製について例示する。ガラス混合瓶に、１３．１ｇの実施例２１のポリアミンおよび１５ｇの「スナッグルタイプ（Ｓｎｕｇｇｌｅ  Ｔｙｐｅ）」芳香油（Ａｌｐｈａ  Ａｒｏｍａｔｉｃｓ）を充填し、混合物を１５分間周囲温度で穏やかに撹拌した。赤色染料（３滴）を混合物に添加し、溶液を淡桃／赤色に変化させた。この均質混合物に、その後１．５ｇのＤＥＳＭＯＤＵＲ（登録商標）Ｎ３３００Ａを添加した。この混合物をその後簡単に（均質になるまで）撹拌し、数分放置し、いずれの気泡も消散させ、合計１０ｇを１．８７５インチの均一な上部幅、０．３７５インチの高さ、および１．６２５インチの底幅の円形形状ブリオシェット柔軟シリコーンモールドに注いだ。硬化時間は６分だった。混合物をポリエチレンフィルムで覆い、静かに２４時間硬化させた。２４時間後、モールドを、すでに硬質、柔軟、透明、および触感が非粘着性である架橋エアフレッシュナー物品から剥がした。
【００９３】
［実施例２４］
この実施例は、複雑な形状のエアフレッシュナーの調製について例示する。ガラス混合瓶に、１９ｇの実施例２１のポリアミンおよび２０ｇの「トロピカルスプラッシュ」芳香油（Ｓｙｍｒｉｓｅ  Ｃｏｒｐ．から得られる）を充填し、混合物を１５分間周囲温度で穏やかに撹拌した。青色染料（３滴）を混合物に添加し、溶液を淡緑色に変化させた。この均質混合物に、その後２．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計２０ｇを２．３７５インチの均一な上部幅、０．１２５インチの高さ、および２．２５インチの底幅のホタテ貝形状柔軟シリコーンモールドに注いだ。硬化時間は２４分と記録した。混合物を覆い、静かに２４時間硬化させた。２４時間後、モールドを、すでに硬質、柔軟、透明、および触感が非粘着性である架橋エアフレッシュナー物品から剥がした。
【００９４】
［実施例２５］
この実施例は、懸濁させた不溶性粒子を含有するエアフレッシュナーの調製について例示する。ガラス混合瓶に、１９ｇの実施例２１のポリアミンおよび２０ｇの「クリーンシトラス」芳香油（Ｓｙｍｒｉｓｅ  Ｃｏｒｐ．から）を充填し、混合物を１５分間周囲温度で穏やかに撹拌した。黄色アルミニウム薄片「グリッター」（０．０４ｇ）を混合物に添加した。この均質混合物に、その後２．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計１８．０ｇを９．７５インチの均一な円周、０．７５インチの高さ、および３．０インチの幅の円盤形状柔軟シリコーンモールドに注いだ。硬化時間は３０分と記録した。混合物を覆い、静かに２４時間硬化させた。２４時間後、モールドを、すでに硬質、柔軟、透明、および触感が非粘着性であり、グリッターの均一な分布を示す架橋エアフレッシュナー物品から剥がした。
【００９５】
［実施例２６］
ガラス混合瓶に、１９ｇの実施例２１のポリアミンおよび２０ｇの「サンシャインフルーツ」芳香油（Ｆｉｒｍｅｎｉｃｈ，Ｉｎｃ．）を充填し、混合物を１５分間周囲温度で穏やかに撹拌した。緑色「グリッター」（０．０３ｇ）を混合物に添加した。この均質混合物に、その後２．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計２８．０ｇを２．５インチの均一な長さ、０．３インチの高さ、および２．８７５インチの幅のハート形状柔軟シリコーンモールドに注いだ。硬化時間は１７分と記録した。混合物を覆い、静かに２４時間硬化させた。２４時間後、モールドを、すでに硬質、柔軟、透明および触感が非粘着性であり、グリッターの均一な分布を示す架橋エアフレッシュナー物品から剥がした。
【００９６】
［実施例２７］
ガラス混合瓶に、１９ｇの実施例２１のＰＡＰＡおよび２０ｇの「マンダリングレープフルーツ（Ｍａｎｄａｒｉｎ  Ｇｒａｐｅｆｒｕｉｔ）」芳香油（Ｇｉｖａｕｄａｎ  Ｃｏｒｐ．から得られる）を充填し、混合物を１５分間周囲温度で穏やかに撹拌した。青色染料（１滴）を混合物に添加し、溶液を淡黄／緑色に変化させた。この均質混合物に、その後２．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計３１．０ｇを１．７５インチの均一な上部幅、０．７５インチの高さ、および２．５インチの底幅のブントケーキ形状柔軟シリコーンモールドに注いだ。硬化時間は６７分と記録した。混合物を覆い、静かに２４時間硬化させた。２４時間後、モールドを、すでに硬質、柔軟、透明および触感が非粘着性である架橋エアフレッシュナー物品から剥がした。
【００９７】
［実施例２８］
この実施例は、固定化相転移液体の調製について例示する。ガラス混合瓶に、１０．４ｇの実施例２１のポリアミン、活性油として１８ｇの１−デカノール（凝固点、５〜７℃）、着臭剤および架橋反応遅延剤として０．６ｇのベンズアルデヒドを充填し、混合物を１５分間周囲温度で穏やかに撹拌した。この均質混合物に、その後１．５ｇのＤＥＳＭＯＤＵＲ（登録商標）Ｎ３３００Ａを添加した。この混合物をその後簡単に（均質になるまで）撹拌し、数分放置し、いずれの気泡も消散させた後、合計１８．５ｇを０．７５インチの均一な上部幅、０．７５インチの高さ、および１．０インチの底幅の切頂ピラミッド形状柔軟シリコーンモールドに注いだ。硬化時間は３０分と記録した。混合物を覆い、静かに２４時間硬化させた。２４時間後、モールドを、すでに硬質、柔軟、透明および触感が非粘着性である架橋物品から剥がした。冷凍庫に入れると、物品は硬化したが、割れなかった。冷蔵庫から取り出し、室温まで温めると、物品は柔軟性を取り戻すが、靱性、硬質、透明、固体のままだった。
【００９８】
［実施例２９］
この実施例は、ハンドバッグまたは他の小さな密閉空間に用いられる小さなエアフレッシュナーの調製について例示する。ガラス混合瓶に、５ｇの実施例２１のポリアミンおよび「オーシャン」芳香油（Ｏｒｌａｎｄｉ，Ｉｎｃ．より提供）を充填し、混合物を１５分間周囲温度で穏やかに撹拌した。青色染料（２滴）を混合物に添加し、溶液を淡青色に変化させた。この均質混合物に、その後０．６ｇのＤＥＳＭＯＤＵＲ（登録商標）Ｎ３３００Ａを添加した。この混合物をその後簡単に（均質になるまで）撹拌し、数分放置し、いずれの気泡も消散させ、合計５．０ｇを１．５インチの均一な中央円周、１．６２５インチの高さ、ならびに０．５インチの上部および底幅のひし形形状ポリエチレンバルブモールドに注いだ。硬化時間は７分だった。混合物を封止し、静かに２４時間硬化させた。２４時間後、モールドを、すでに硬質、透明、および触感が非粘着性である架橋エアフレッシュナー物品から剥がした。
【００９９】
［実施例３０］
ガラス混合瓶に、２８ｇの実施例２１のポリアミンおよび３０ｇの「カントリーガーデン」芳香油（Ｂｅｌｌｅ−Ａｉｒｅ）を充填し、混合物を１５分間周囲温度で穏やかに撹拌した。緑色染料（３滴）および黄色スプリンクル（０．０２ｇ）を混合物に添加し、溶液を黄／緑色に変化させた。この均質混合物に、その後３．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計５０．０ｇを７．２５インチの底円周、１．０インチの高さ、および３．７５インチの底幅の半球形状柔軟シリコーンモールドに注いだ。硬化時間は２６０分だった。混合物を覆い、静かに２４時間硬化させた。２４時間後、モールドを、すでに硬質、柔軟、透明および触感が非粘着性である架橋エアフレッシュナー物品から剥がした。
【０１００】
［実施例３１］
ガラス混合瓶に、３０ｇの実施例２１のポリアミンおよび３０ｇの「コットンフレッシュ」芳香油（Ｓｙｍｒｉｓｅ）を充填し、混合物を１５分間周囲温度で穏やかに撹拌した。紅葉型コンフェティ箔（６枚）を透明な混合物に添加した。この均質混合物に、その後３．５ｇのＤＥＳＭＯＤＵＲ（登録商標）Ｎ３３００Ａを添加した。この混合物をその後簡単に（均質になるまで）撹拌し、数分放置し、いずれの気泡も消散させ、合計５０ｇを７．２５インチの均一な円周、１．２５インチの高さ、ならびに２．２５インチの上部および底幅のガラス瓶に注いだ。硬化時間は２８分と記録した。混合物に蓋をし、静かに２４時間硬化させた。２４時間後、モールドは、すでに硬質、透明、および触感が滑らかだった。
【０１０１】
［実施例３２］
ガラス混合瓶に、３７ｇの実施例２１のポリアミンおよび４０ｇの「レモンシトラス（Ｌｅｍｏｎ  Ｃｉｔｒｕｓ）」芳香油（Ａｌｐｈａ  Ａｒｏｍａｔｉｃｓ）を充填し、混合物を１５分間周囲温度で穏やかに撹拌した。緑色スプリンクル（０．０２ｇ）を混合物に添加し、溶液を黄／緑色に変化させた。この均質混合物に、その後４．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計６０．０ｇを０．７５インチの均一な上部および底幅、２．７５インチの高さ、ならびに５．５インチの中央円周のレモン形状柔軟シリコーンモールドに注いだ。硬化時間は４２分と記録した。混合物を覆い、静かに２４時間硬化させた。２４時間後、モールドを、すでに硬質、柔軟、透明および触感が非粘着性である架橋エアフレッシュナー物品から剥がした。
【０１０２】
［実施例３３］
ガラス混合瓶に、３６ｇの実施例２１のポリアミンおよび４０ｇの「チェリーベリー（Ｃｈｅｒｒｙ  Ｂｅｒｒｙ）」芳香油（Ｂｅｌｌｅ−Ａｉｒｅ）を充填し、混合物を１５分間周囲温度で穏やかに撹拌した。赤色染料（３滴）を混合物に添加し、溶液を赤色に変化させた。この均質混合物に、その後４．０ｇのＤＥＳＭＯＤＵＲ（登録商標）Ｎ３３００Ａを添加した。この混合物をその後均質になるまで撹拌し、数分放置し、いずれの気泡も消散させ、合計６０．０ｇを３．７５インチの均一な上部および底幅、０．７５インチの高さ、ならびに１２．２５インチの円周のバラの花形状柔軟シリコーンモールドに注いだ。硬化時間は１５５分と記録した。混合物を覆い、静かに２４時間硬化させた。２４時間後、モールドを、すでに硬質、柔軟、透明、および触感が非粘着性である架橋エアフレッシュナー物品から剥がした。
【０１０３】
［実施例３４］
ガラス混合瓶に、１９ｇの実施例２１のポリアミンおよび２０ｇの「チェリー」芳香油（Ａｔｌａｓ，Ｉｎｃ．）を充填し、混合物を１５分間周囲温度で穏やかに撹拌した。赤色染料（３滴）を混合物に添加し、溶液を赤色に変化させた。この均質混合物に、その後２．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計２８．０ｇを５．２５インチの均一な円周の中空ポリエチレンゴルフボールモールドに注いだ。硬化時間は７５分と記録した。混合物を覆い、静かに２４時間硬化させた。２４時間後、モールドを、すでに硬質、柔軟、透明、および触感が非粘着性である架橋エアフレッシュナー物品から剥がした。
【０１０４】
［実施例３５］
この実施例は、発泡物品の調製について例示する。ガラス混合瓶に、１５ｇの実施例２１のポリアミン、１５ｇのＵＮＩＤＹＭＥ（登録商標）６０重合脂肪酸（Ａｒｉｚｏｎａ  Ｃｈｅｍｉｃａｌから）および３０ｇの「ベリーベリー（Ｖｅｒｒｙ  Ｂｅｒｒｙ）」芳香油（Ｂｅｌｍａｙ  Ｃｏｒｐ．）を充填し、混合物を１５分間周囲温度で穏やかに撹拌し、やや曇った溶液をもたらした。赤色染料（３滴）を混合物に添加し、溶液を赤色に変化させた。この均質混合物に、その後４．０ｇのＤＥＳＭＯＤＵＲ（登録商標）Ｎ３３００Ａを添加した。この混合物をその後簡単に（均質になるまで）撹拌し、数分放置し、いずれの気泡も消散させ、合計４０ｇを２．０インチの均一な上部および底幅、１．２５インチの高さ、ならびに７．５インチの円周のベーキングカップペーパーモールドに注いだ。硬化時間は８分だった。混合物を静かにさらに２４時間硬化させた。この間、物品は閉じ込められた泡（発泡体）で満たされ、大きさが２倍となり、丸い冠を形成した。この発泡エアフレッシュナーは、すでに硬質および触感が非粘着性だった。圧縮してもその丸い形状に戻った。
【０１０５】
［実施例３６］
多数のカルボニル置換芳香族アミン末端ポリアミドポリアミンのバッチを、ＰＲＩＰＯＬ（登録商標）１００９水素化ダイマー酸［２４．０］、パラ−アミノ安息香酸［５．０］、ＪＥＦＦＡＭＩＮＥ（登録商標）Ｄ−２０００［５４．０］、ＪＥＦＦＡＭＩＮＥ（登録商標）Ｄ−４００（１１．５）、およびＪＥＦＦＡＭＩＮＥ（登録商標）Ｔ−４０３［５．５］を、オーバーヘッド機械的撹拌器を備えた３Ｌガラス丸底反応器に充填し（括弧内は重量パーセント）、この充填物を乾燥窒素流下で２１５℃まで加熱することにより調製した。この混合物をこれらの条件下で約２５時間保持した後、反応混合物をコンテナに排出した。生成物は透明、粘性、やや黄色の液体だった。このポリマーは、１３〜１５の範囲内の滴定アミン価（非電位差滴定法、または電位差滴定により３０〜３５、１，８００〜１，００のアミン反応性当量）、１３，０００〜１４，０００の重量平均分子量、４，５００〜５，５００の数平均分子量、および１３０℃で２５０ｃＰの粘度を有した。この材料を、３０重量％の使用レベルで、活性剤、触媒、または遅延剤を含まない液体試験媒体（７０重量％）を固定化する一連の試験に用いた。結果（以下の表５）は、硬化時間が、遅延剤アルデヒドの非存在下でも、こうした変性ＰＡＰＡについて約１日まで変化し得ることを示す。データは、ポリプロピレングリコールまたはそのアルキルエーテルのようなアルコール性希釈剤の使用の、硬化速度に対する促進効果も示す。
【表５】
2013543049.tif 000009
【０１０６】
［実施例３７］
この実施例は、別のタイプのカルボニル置換芳香族アミン末端ポリアミドポリアミンの調製について例示する。Ｔ−５０００［９２．９］およびパラ−アミノ安息香酸［７．１］の充填物（括弧内は重量パーセント）を用い、実施例３６の手順に従った。実施例３８〜４１に用いられるこのポリマーは１．９５０のアミン当量を有した。
【０１０７】
［実施例３８］
この実施例は、マトリックスの膜の後ろに閉じ込められた液体芳香剤を含有する物品の調製について例示する。ガラス混合瓶に、５．０ｇの実施例３７のポリアミンおよび５．０ｇのＦＩＮＳＯＬＶ（登録商標）ＴＮを充填し、混合物を１５分間周囲温度で穏やかに撹拌した。この均質混合物に、その後０．６ｇのＤＥＳＭＯＤＵＲ（登録商標）Ｎ３３００Ａを添加した。この混合物をその後簡単に（均質になるまで）撹拌し、数分放置し、いずれの気泡も消散させた後、１．０ｇを、１０ｇの「リリーオブザバリー（Ｌｉｌｙ  ｏｆ  ｔｈｅ  Ｖａｌｌｅｙ）」緑色芳香油（Ｗｅｌｌｉｎｇｔｏｎ  Ｆｒａｇｒａｎｃｅｓ）を含有する１ｏｚガラスバイアルに、撹拌せずに穏やかに注いだ。マトリックス溶液は芳香油上部に浮遊し、油はその下に分離して蓄積した。芳香油のいくらかを徐々に吸収した上部（膜）層の硬化時間は８０分だった。バイアルに蓋をし、さらに２４時間硬化させた。この後、バイアルをひっくり返してつるした。この位置では、芳香油は徐々に膜に浸透し、蒸発し、徐放エアフレッシュナーとして機能した。
【０１０８】
［実施例３９］
この実施例は、芳香性充填剤を含有する物品の調製について例示する。ガラス混合瓶に、１５ｇの実施例３７のポリアミン、６ｇのヒマシ油、および９ｇの市販の粉末コーヒーを充填し、混合物を３０分間周囲温度で穏やかに撹拌した。この粘性ペーストに、その後２．０ｇのＤＥＳＭＯＤＵＲ（登録商標）Ｎ３３００Ａを添加した。この混合物をその後簡単に撹拌し、数分放置し、いずれの気泡も消散させ、８．２５インチの均一な円周、０．２５インチの高さ、ならびに２．５インチの上部および底幅の円盤形状柔軟モールドに注いだ（１８．０ｇ使用）。硬化時間は１６５分と記録した。混合物を覆い、静かに２４時間硬化させた。２４時間後、モールドを、既に芳香性（コーヒーの匂い）、硬質、柔軟、および触感が非粘着性である物品から剥がした。
【０１０９】
［実施例４０］
この実施例は、水を含有する物品の調製について例示する。ガラス混合瓶に、２０ｇの実施例３７のポリアミン、２０ｇの「スナッグルタイプ」芳香油（Ａｌｐｈａ  Ａｒｏｍａｔｉｃｓ）、および８ｇの脱イオン水を充填し、混合物を１５分間周囲温度で穏やかに撹拌し、マトリックス−芳香剤溶液中の水の乳状懸濁液をもたらした。青色染料（２滴）を混合物に添加した。この淡青色、乳状混合物に、その後２．５ｇのＤＥＳＭＯＤＵＲ（登録商標）Ｎ３３００Ａを添加した。この混合物をその後簡単に撹拌し、数分放置し、いずれの気泡も消散させた。その後３１．０ｇを、１．７５インチの均一な上部幅、０．７５インチの高さ、および２．５インチの底幅のブントケーキ形状柔軟シリコーンモールドに注いだ。硬化時間は１３０分と記録した。混合物を覆い、静かに２４時間硬化させた。２４時間後、モールドを、すでに硬質、乳状、柔軟、および触感が非粘着性である架橋エアフレッシュナー物品から剥がした。物品は、水が１か月の期間をかけて蒸発するにつれ、徐々に（縁から始まり、中央に向かって）透明に変化した。
【０１１０】
［実施例４１］
この実施例は分散物の調製について例示する。溶液Ａ：ガラス混合瓶に、８ｇの実施例３７のポリアミンおよび８ｇのＦＩＮＳＯＬＶ（登録商標）ＴＮを充填し、混合物を１５分間周囲温度で穏やかに撹拌した。この均質混合物に、その後０．８ｇのＤＥＳＭＯＤＵＲ（登録商標）Ｎ３３００Ａを添加した。この混合物をその後簡単に（均質になるまで）撹拌し、数分放置し、いずれの気泡も消散させた。溶液Ｂ：別のガラス混合瓶に、３２ｇの脱イオン水および０．８ｇの界面活性剤（Ｔ−ＤＥＴ  Ａ−１３６）を充填した。この混合物を撹拌した（１０分）。溶液Ａをその後溶液Ｂに１０分間撹拌しながら注いだ。混合物Ａ＋Ｂのこのブレンド物をその後金属パンに注ぎ、水を蒸発させた（２４時間）。これは、固定化した油粒子の、トルエンに不溶性の、白色、潤滑性粉末をもたらした。
【０１１１】
［実施例４２］
本発明に従って調製することができる殺虫剤を含有する物品の代表は、以下の徐放ジエチルトルアミド（ＤＥＥＴ）デバイスである。完全な混合物を、ＤＥＥＴ（２０部）、ジエチルアジペート担体（５０部）、芳香剤および遅延剤としてのベンズアルデヒド（１．６部）、実施例２１のポリアミドポリアミン（２６．８部）ならびに微量の橙色染料で構成した。このブレンド物に、その後撹拌しながらＤＥＳＭＯＤＵＲ（登録商標）Ｎ３３００ポリイソシアネート（３．２部）を添加し、最終混合物をスカラップ形状シリコーンモールドに注いだ。これが硬化した後、こうして形成されたスカラップメダリオンは、硬質、非粘着性、および柔軟な固体だった。
【０１１２】
［実施例４３］
本発明に従って調製することができるフェロモンを含有する物品の代表は、以下のフェロモンオクタデカナールの徐放デバイスである。完全な混合物を、オクタデカナール（３０部）、担体としてＦＩＮＳＯＬＶ（登録商標）ＴＮエステルベンゾエート（３０部）、および実施例２１のポリアミドポリアミン（３５．５部）で構成した。このブレンド物に、その後撹拌しながらＤＥＳＭＯＤＵＲ（登録商標）Ｎ３３００ポリイソシアネート（４．５部）を添加し、最終混合物を円筒状モールドに注いだ。硬化後、形成された材料は、疑似餌として用いる小さな円盤に薄く切り出すことができる、硬質、非粘着性、および柔軟な固体だった。
【０１１３】
［実施例４４］
この実施例は、軽く香りのついた円盤形状エアフレッシュナーの調製のためのポリアミドポリアミンとの反応性パートナーとしての、スチレン−マレイン酸無水物コポリマーの使用について例示する。ガラス混合バイアルに、６．０ｇの実施例２１のポリアミドポリアミンの２５重量％ＦＩＮＳＯＬＶ（登録商標）ＴＮ溶液、７．５ｇのＤＹＬＡＲＫ（登録商標）２３２ポリ（スチレン−ｃｏ−マレイン酸無水物）（ＮＯＶＡ  Ｃｈｅｍｉｃａｌｓ）の２０重量％溶液、および約２ｇの「オーシャン」芳香油（Ｗｅｌｌｉｎｇｔｏｎ，Ｉｎｃ．より提供）を充填した。混合物を数分間周囲温度で穏やかに撹拌し、青色染料（４滴）を添加した。混合物は初めやや濁っていたが、さらに数分後透明になり、透明のまま、外観的に均質だった。混合物をその後、円盤形状ポリエチレンモールドに注ぎ（約１１ｇを用いた）、静かに放置した。混合物は、約２時間以内に粘着性、弾性の塊に硬化し、２４時間後、モールドから取り出すことができた。２４時間後、モールドを、すでに硬質、透明、および柔軟、ならびに触感が軽く粘着性である架橋エアフレッシュナー物品から剥がした。
【０１１４】
［実施例４５］
この実施例は、織物柔軟剤として有用な固定化芳香剤エマルジョンを調製するためのカチオン性界面活性剤の使用について例示する。実施例１３のＰＡＰＡ（４．０ｇ）、「シナモンチャイ（Ｃｉｎｎａｍｏｎ  Ｃｈａｉ）」芳香油（３．０ｇ）、およびＶＡＲＩＱＵＡＴ（登録商標）Ｂ１２１６アルキルジメチルベンジルアンモニウムクロリド（８０％活性、Ｄｅｇｕｓｓａ  Ｃｏｒｐｏｒａｔｉｏｎ、１．０ｇ）のブレンド物をまず、成分を温め、撹拌することにより調製した。ブレンド物に、水（９．０ｇ）およびその後、撹拌しながら、ＤＥＳＭＯＤＵＲ（登録商標）Ｎ３３００Ａ（０．６５ｇ）を添加した。混合物はすぐに粘性となり、均一に曇った。これは保存安定性であり、水で希釈可能であり、水中油型分散物であることを示した。材料の光散乱粒径測定は、粒径分布が二峰性であり、粒子の重量の約５０％が約０．４ミクロンでグルーピングし、他の５０％が約３．０ミクロンでグルーピングすることを割り出した。
【０１１５】
［実施例４６］
この実施例は、織物柔軟剤として有用なカチオン性界面活性剤の調製について例示する。実施例２１のＰＡＰＡ（３．０ｇ）、ＤＯＷＡＮＯＬ（登録商標）ＤＰＭ（１．０ｇ）およびＶＡＲＩＱＵＡＴ（登録商標）Ｂ１２１６アルキルジメチルベンジルアンモニウムクロリド（８０％活性、Ｄｅｇｕｓｓａ  Ｃｏｒｐｏｒａｔｉｏｎ、６．０ｇ）のブレンド物をまず、成分を温め、撹拌した後、室温まで冷却することにより調製した。ＤＯＷＡＮＯＬ（登録商標）ＤＰＭ（４．２ｇ）およびＤＥＳＭＯＤＵＲ（登録商標）Ｎ３３００Ａ（０．８ｇ）の第２ブレンド物を調製した。２つの透明な混合物をその後一緒に混合し、直ちにモールドに注いだ。ブレンドされた成分はほぼ直ちに硬化し、３０分未満でモールドから取り出すのに十分に硬質だった。最終物品は３２重量％の活性第４級化合物を含有した。
【０１１６】
［実施例４７］
第２級アミン末端ポリアミドポリアミン（ＳＡＴＰＰ）を、ＰＲＩＰＯＬ１００６重合脂肪酸（４８．８ｇ、２１９ｍｅｑ酸）（Ｃｒｏｄａ，Ｉｎｃ．；ニュージャージー州エジソン）、ＪＥＦＦＡＭＩＮＥ  Ｄ−２０００（５４．９ｇ、１０００ｍｅｑアミン）（Ｈｕｎｔｓｍａｎ  Ｃｏｒｐｏｒａｔｉｏｎ；テキサス州ザウッドランズ）、およびＪＥＦＦＡＭＩＮＥ  Ｄ−４０３（４．８８ｇ、１４６ｍｅｑアミン）（Ｈｕｎｔｓｍａｎ  Ｃｏｒｐｏｒａｔｉｏｎ；テキサス州ザウッドランズ）を、磁気撹拌棒を備えた２５０ｍＬガラスフラスコに充填することにより調製した。フラスコの内容物を乾燥窒素流下で撹拌しながら１００℃まで加熱した後、３−シクロへキシルアミンプロピルアミン（ＣＨＡＰＡ）（１１．５９ｇ、７８ｍｅｑアミン）を添加した。混合物を乾燥窒素流下で２１０〜２２０℃まで加熱した。混合物をこれらの条件下で４時間保持した後、反応混合物をコンテナに排出した。生成物は透明および粘性であり、０．７の酸価、３８．１のアミン価、および１２，６００ダルトンの重量平均分子量を有した。
【０１１７】
［実施例４８］
第２級アミン末端ポリアミドポリアミン（ＳＡＴＰＰ）を、ＰＲＩＰＯＬ１００６重合脂肪酸（４８．８ｇ、２１９ｍｅｑ酸）（Ｃｒｏｄａ，Ｉｎｃ．；ニュージャージー州エジソン）、ＪＥＦＦＡＭＩＮＥ  Ｄ−２０００（５４．９ｇ、１０００ｍｅｑアミン）（Ｈｕｎｔｓｍａｎ  Ｃｏｒｐｏｒａｔｉｏｎ；テキサス州ザウッドランズ）、およびＪＥＦＦＡＭＩＮＥ  Ｄ−４０３（４．８８ｇ、１４６ｍｅｑアミン）（Ｈｕｎｔｓｍａｎ  Ｃｏｒｐｏｒａｔｉｏｎ；テキサス州ザウッドランズ）を、磁気撹拌棒を備えた２５０ｍＬガラスフラスコに充填することにより調製した。フラスコの内容物を乾燥窒素流下で撹拌しながら２１０〜２２０℃まで加熱し、これらの条件下で３時間保持した。混合物をその後１００℃まで冷却し、アミノエチルピペラジン（ＡＥＰ）（９．５ｇ、６４．６ｍｅｑアミン）を添加した。得られた混合物を２１０〜２２０℃まで加熱し、これらの条件下で４時間保持した。反応混合物をその後コンテナに排出し、１．５の酸価、３２のアミン価、および３６，７００ダルトンの重量平均分子量を有する透明および粘性の生成物をもたらした。
【０１１８】
［実施例４９〜７８］
実施例４９〜７８（表６参照）のそれぞれについて、第２級アミン末端ポリアミドポリアミン（ＳＡＴＰＰ）（１．２５ｇ）および芳香油（３．５ｇ）をガラス容器において手動で混合し、均質溶液を得た。芳香油は、表６に示すように、Ｂｅｌｃａｎ  Ｉｎｃ．（ニューヨーク州ヨンカーズ）、Ｇｉｖａｕｄａｎ（スイス、ベルニエ）、またはＯｒｌａｎｄｉ，Ｉｎｃ．（ニューヨーク州ファーミングデール）から得た。混合物を１０分間放置した。１当量のＤＥＳＭＯＤＵＲ  Ｎ３３００、Ｂａｙｅｒ  Ｃｏｒｐｏｒａｔｉｏｎ（ペンシルベニア州ピッツバーグ）から市販されるイソシアネート硬化剤を、その後手動で撹拌しながら添加した。ゲル時間を、それ以上その自重下で流動することができない混合物をもたらすまでに経過した時間を観測することにより測定した。表６に示すように、ＳＡＴＰＰを用いる配合物のそれぞれは標的の芳香油を２分以内に固定化し、ＳＡＴＰＰアミン官能基が芳香油中のアルデヒド官能基に影響しないことを示した。
【表６】
2013543049.tif 000010
【０１１９】
［実施例７９〜９０］
実施例７９〜９０は、表７に示すように、第２級アミン末端ポリアミドポリアミン（ＳＡＴＰＰ）と第１級アミン末端ポリアミドポリアミン（ＰＡＴＰＰ）との間のゲル硬化時間差を示す。ＰＡＴＰＰを用いる配合物は、より長く、異なる芳香油について異なる硬化時間を示した。対照的に、ＳＡＴＰＰを用いる配合物はすべて２分以内の硬化時間を示した。固定化および混合した芳香油を、実施例４９〜７８の手順に従って調製した。
【表７】
2013543049.tif 000011
【０１２０】
［実施例９１〜９４］
実施例９１〜９４のそれぞれについて、第２級アミン末端ポリアミドポリアミン（ＳＡＴＰＰ）、ＳＹＬＶＡＣＬＥＡＲ  ＩＭ  ８００、Ａｒｉｚｏｎａ  Ｃｈｅｍｉｃａｌ  Ｃｏｍｐａｎｙ（フロリダ州ジャクソンビル）から市販されるカルボニル置換芳香族アミン末端ポリアミドポリアミン、および芳香油をガラス容器において手動で混合し、均質溶液を得た。混合物を１０分間放置した。１当量のイソシアネート硬化剤ＤＥＳＭＯＤＵＲ  Ｎ３３００（Ｂａｙｅｒ  Ｃｏｒｐｏｒａｔｉｏｎ；ペンシルベニア州ピッツバーグ）をその後手動で撹拌しながら添加した。ゲル時間を、それ以上その自重下で流動することができない混合物をもたらすまでに経過した時間を観測することにより測定した。表８は、ＳＡＴＰＰを有する配合物のゲル硬化時間を、カルボニル置換芳香族アミン末端ポリアミドポリアミンとブレンドすることにより調整することができることを示す。
【表８】
2013543049.tif 000012
【０１２１】
［実施例９５〜１０４］
実施例９５〜１０４のそれぞれについて、固定化芳香油分散物を、以下の一般的なプロセスに従って調製した。分散物のそれぞれの個別の成分の詳細は表９および１０に記載する。Ａ部を形成するため、示す量の水、１％ＭＥＴＨＯＣＥＬ３１１セルロース水溶液（Ｄｏｗ  Ｃｈｅｍｉｃａｌ；ミシガン州ミッドランド）、ＦＩＮＳＯＬＶ−ＴＮ（Ｉｎｎｏｓｐｅｃ  Ａｃｔｉｖｅ  Ｃｈｅｍｉｃａｌｓ（ニュージャージー州エジソン）から市販されるアルキルベンゾエート）、および界面活性剤ＡＲＱＵＡＤ１８−５０（Ａｋｚｏ  Ｎｏｂｅｌ  Ｓｕｒｆａｃｅ  Ｃｈｅｍｉｓｔｒｙ  ＬＬＣ；イリノイ州シカゴ）を、撹拌翼を備えた１００ｍＬプラスチックカップに充填した。Ｂ部を、示す量の芳香剤ナタリー（Ｇｉｖａｕｄａｎ；スイス、ベルニエ）およびポリアミドポリアミンＳＹＬＶＡＣＬＥＡＲ  ＩＭ  ７００（Ａｒｉｚｏｎａ  Ｃｈｅｍｉｃａｌ  Ｃｏｍｐａｎｙ；フロリダ州ジャクソンビル）を予備混合し、２分で均質溶液を形成することにより調製した。Ｂ部をＡ部水相に直ちに示すｒｐｍで一滴ずつ分散させた。Ｂ部の添加を３分で完了した。添加後、混合物を示すｒｐｍで６０分間撹拌し、コンテナに排出した。分散物は乳状溶液だった。いくつかのバッチについて、示す量の追加の界面活性剤ＡＲＱＵＡＤ１８−５０を添加し、５分間混合した。
【表９】
2013543049.tif 000013
【表１０】
2013543049.tif 000014
【０１２２】
［実施例１０５〜１０７］
実施例１０５〜１０７のそれぞれについて、芳香油分散物を以下の一般的なプロセスに従って調製したが、個別の成分についての詳細は表１１に示す。示す量のＳＹＬＶＡＣＬＥＡＲ  ＩＭ７００（Ａｒｉｚｏｎａ  Ｃｈｅｍｉｃａｌ  Ｃｏｍｐａｎｙ；フロリダ州ジャクソンビル）および芳香剤ベリー（Ｂｅｌｍａｙ  Ｆｒａｇｒａｎｅｓ  Ｌｔｄ．；ニューヨーク州ヨンカーズ）を予備混合し、均質溶液を形成した。溶液を、示す量の水、１％ＭＥＴＨＯＣＥＬ  ３１１（Ｄｏｗ  Ｃｈｅｍｉｃａｌ；ミシガン州ミッドランド）水溶液、および界面活性剤ＡＲＱＵＡＤ  １８−５０（Ａｋｚｏ  Ｎｏｂｅｌ  Ｓｕｒｆａｃｅ  Ｃｈｅｍｉｓｔｒｙ  ＬＬＣ；イリノイ州シカゴ）を有する水溶液に、１００ｍＬプラスチックカップにおいて示すｒｐｍで混合しながら一滴ずつ添加した。添加を３分以内に完了し、混合を３０分間継続した。硬化剤ＤＥＳＭＯＤＵＲ  Ｎ３３００（Ｂａｙｅｒ  Ｃｏｒｐｏｒａｔｉｏｎ；ペンシルベニア州ピッツバーグ）を一滴ずつ添加し、混合を６０分間継続させ、得られた分散物をコンテナに排出した。分散物は乳状溶液だった。
【表１１】
2013543049.tif 000015
【０１２３】
［実施例１０８］
ＳＹＬＶＡＣＬＥＡＲ  ＩＭ８００（４．５０ｇ）（Ａｒｉｚｏｎａ  Ｃｈｅｍｉｃａｌ  Ｃｏｍｐａｎｙ；フロリダ州ジャクソンビル）および１０．５０ｇの芳香剤ナタリー（Ｇｉｖａｕｄａｎ；スイス、ベルニエ）を混合し、均質溶液を得た。その後０．５８ｇのＤＥＳＭＯＤＵＲ  Ｎ３３００（Ｂａｙｅｒ  Ｃｏｒｐｏｒａｔｉｏｎ；ペンシルベニア州ピッツバーグ）を溶液に添加し、十分に混合し、５分で均質溶液を形成した。容液を、１２．５０ｇの水、５．０ｇの１％ＭＥＴＨＯＣＥＬ  ３１１水溶液（Ｄｏｗ  Ｃｈｅｍｉｃａｌ；ミシガン州ミッドランド）、および２．６８ｇの界面活性剤ＡＲＱＵＡＤ  １６−５０（Ａｋｚｏ  Ｎｏｂｅｌ  Ｓｕｒｆａｃｅ  Ｃｈｅｍｉｓｔｒｙ  ＬＬＣ；イリノイ州シカゴ）を有する水溶液に、１００ｍＬプラスチックカップにおいて１２００ｒｐｍで混合しながら一滴ずつ添加した。添加を３分以内に完了した。混合を１３０分間継続し、得られた混合物をコンテナに排出した。分散物は乳状溶液だった。平均粒径は１０．５ミクロンだった。
【０１２４】
［実施例１０９］
ＳＹＬＶＡＣＬＥＡＲ  ＩＭ８００（４．５０ｇ）（Ａｒｉｚｏｎａ  Ｃｈｅｍｉｃａｌ  Ｃｏｍｐａｎｙ）、５．５ｇの溶媒ＦＩＮＳＯＬＶ−ＴＮ（Ｉｎｎｏｓｐｅｃ  Ａｃｔｉｖｅ  Ｃｈｅｍｉｃａｌｓ（ニュージャージー州エジソン）から市販される溶媒）、および５．０ｇのＮ，Ｎ−ジエチル−メタ−トルアミド（ＤＥＥＴ）を混合し、均質溶液を得た。その後０．５８ｇのＤＥＳＭＯＤＵＲ  Ｎ３３００（Ｂａｙｅｒ  Ｃｏｒｐｏｒａｔｉｏｎ；ペンシルベニア州ピッツバーグ）を溶液に添加し、十分に混合し、均質溶液を形成した。容液を、１２．５０ｇの水、５．０ｇの１％ＭＥＴＨＯＣＥＬ  ３１１水溶液（Ｄｏｗ  Ｃｈｅｍｉｃａｌ；ミシガン州ミッドランド）、および２．６８ｇのＡＲＱＵＡＤ１６−５０（Ａｋｚｏ  Ｎｏｂｅｌ  Ｓｕｒｆａｃｅ  Ｃｈｅｍｉｓｔｒｙ  ＬＬＣ；イリノイ州シカゴ）を有する水溶液に、１００ｍＬプラスチックカップにおいて１２００ｒｐｍで混合しながら一滴ずつ添加した。添加を３分以内に完了した。混合を１２０分間継続し、得られた混合物をコンテナに排出した。分散物は乳状溶液だった。
【０１２５】
［実施例１１０］
ＳＹＬＶＡＣＬＥＡＲ  ＩＭ８００（４．５０ｇ）（Ａｒｉｚｏｎａ  Ｃｈｅｍｉｃａｌ  Ｃｏｍｐａｎｙ；フロリダ州ジャクソンビル）、５．５ｇのＦＩＮＳＯＬＶ−ＴＮ（Ｉｎｎｏｓｐｅｃ  Ａｃｔｉｖｅ  Ｃｈｅｍｉｃａｌｓ（ニュージャージー州エジソン）から市販される溶媒）、および５．０ｇのスミスリンを混合し、均質溶液を得た。その後０．５８ｇのＤＥＳＭＯＤＵＲ  Ｎ３３００（Ｂａｙｅｒ  Ｃｏｒｐｏｒａｔｉｏｎ；ペンシルベニア州ピッツバーグ）を溶液に添加し、十分に混合し、均質溶液を形成した。容液を、１２．５０ｇの水、５．０ｇの１％ＭＥＴＨＯＣＥＬ  ３１１水溶液（Ｄｏｗ  Ｃｈｅｍｉｃａｌ；ミシガン州ミッドランド）、および２．６８ｇの界面活性剤ＡＲＱＵＡＤ  １６−５０（Ａｋｚｏ  Ｎｏｂｅｌ  Ｓｕｒｆａｃｅ  Ｃｈｅｍｉｓｔｒｙ  ＬＬＣ；イリノイ州シカゴ）を有する水溶液に、１００ｍＬプラスチックカップにおいて１２００ｒｐｍで混合しながら一滴ずつ添加した。添加を３分以内に完了した。混合を１２０分間継続し、コンテナに排出した。分散物は乳状溶液だった。
【０１２６】
添付の特許請求の範囲の組成物、方法、および装置は、本明細書に記載する特定の組成物、方法、および物品により範囲を限定されず、これは特許請求の範囲のいくつかの態様の例示を意図し、機能的に等価であるいずれかの組成物、方法、および物品は添付の特許請求の範囲内に含まれることを意図している。さらに、本明細書に開示する特定の代表的な組成物材料および方法ステップのみが具体的に記載するが、組成物材料および方法ステップの他の組み合わせも、具体的に記載されなくても、添付の特許請求の範囲内に含まれることを意図している。よって、本明細書ではステップ、要素、成分、または構成物の組み合わせを明示的に記載することができるが；明示的に記載されなくても、ステップ、要素、成分、および構成物の他の組み合わせが含まれる。本明細書に用いる「ｃｏｍｐｒｉｓｉｎｇ（〜を含む）」の語およびその変形は、「ｉｎｃｌｕｄｉｎｇ」の語およびその変形と同義で用いられ、広義で非限定的な語である。本明細書では「ｃｏｍｐｒｉｓｉｎｇ」および「ｉｎｃｌｕｄｉｎｇ」の語を各種実施形態について記載するのに用いたが、「ｃｏｎｓｉｓｔｉｎｇ  ｅｓｓｅｎｔｉａｌｌｙ  ｏｆ（本質的に〜からなる）」および「ｃｏｎｓｉｓｔｉｎｇ  ｏｆ（〜からなる、〜で構成される）」の語は「ｃｏｍｐｒｉｓｉｎｇ」および「ｉｎｃｌｕｄｉｎｇ」の代わりに用い、より具体的な実施形態を提供することができ、また開示されている。
【国際調査報告】
2013543049.tif 000016
2013543049.tif 000017